(57)【要約】【課題】インクジェット方式による液滴吐出を円滑に行うことができるとともに、色再現範囲の広いカラーフィルターの製造に用いることができるカラーフィルター用インクセットを提供すること、色再現範囲の広いカラーフィルターを提供すること、また、該カラーフィルターを備えた画像表示装置、電子機器を提供すること。【解決手段】本発明のインクセットは、基板上に設けられた多数個のセル内に着色部を有するカラーフィルターを、インクジェット方式により製造するのに用いるものであって、顔料と分散媒とを含む主インクと、染料と溶媒とを含み、前記主インクと同一のセル内に吐出されることにより、形成されるべき前記着色部の色調を調整する調色インクとを備えることを特徴とする。【選択図】なし【特許請求の範囲】
【請求項１】
基板上に設けられた多数個のセル内に着色部を有するカラーフィルターを、インクジェット方式により製造するのに用いるカラーフィルター用インクセットであって、
第１の着色剤を含む主インクと、
前記第１の着色剤とは異なる第２の着色剤を含み、前記主インクと同一のセル内に吐出されることにより、形成されるべき前記着色部の色調を調整する調色インクとを備えることを特徴とするカラーフィルター用インクセット。
【請求項２】
前記主インクは、前記第１の着色剤として顔料を含む顔料インクであり、
前記調色インクは、前記第２の着色剤として染料を含む染料インクである請求項１に記載のカラーフィルター用インクセット。
【請求項３】
前記顔料インクを構成する前記分散媒および前記染料インクを構成する前記溶媒は、いずれも、２−（２−メトキシ−１−メチルエトキシ）−１−メチルエチルアセテート、ジエチレングリコールモノエチルエーテルアセテート、ジエチレングリコールモノブチルエーテルアセテート、および、１，３−ブチレングリコールジアセテートよりなる群から選択される１種または２種以上を含むものである請求項２に記載のカラーフィルター用インクセット。
【請求項４】
複数種の前記主インクと、複数種の前記調色インクとを備え、
カラーフィルター用インクセットを構成する前記主インクは、いずれも、前記調色インクと混合して用いられるものである請求項１ないし３のいずれかに記載のカラーフィルター用インクセット。
【請求項５】
インクを、多数個のセルが設けられた基板上に、インクジェット方式で吐出して、カラーフィルターを製造する方法であって、
第１の着色剤を含む主インクを吐出する工程と、
前記主インクが吐出された前記セル内に、前記第１の着色剤とは異なる第２の着色剤を含み、前記主インクと同一のセル内に吐出されることにより、形成されるべき前記着色部の色調を調整する調色インクを吐出する工程とを有することを特徴とするカラーフィルターの製造方法。
【請求項６】
前記主インクは、前記第１の着色剤として顔料を含む顔料インクであり、
前記調色インクは、前記第２の着色剤として染料を含む染料インクである請求項５に記載のカラーフィルターの製造方法。
【請求項７】
吐出された前記主インクから分散媒を除去した後に、前記調色インクを、前記主インクが吐出された前記セル内に吐出する請求項５または６に記載のカラーフィルターの製造方法。
【請求項８】
吐出された前記主インクから分散媒を除去する前に、前記調色インクを、前記主インクが吐出された前記セル内に吐出する請求項５または６に記載のカラーフィルターの製造方法。
【請求項９】
請求項１ないし４のいずれかに記載のカラーフィルター用インクセットを用いて製造されたことを特徴とするカラーフィルター。
【請求項１０】
請求項５ないし８のいずれかに記載の方法を用いて製造されたことを特徴とするカラーフィルター。
【請求項１１】
請求項９または１０に記載のカラーフィルターを備えたことを特徴とする画像表示装置。
【請求項１２】
画像表示装置は、液晶パネルである請求項１１に記載の画像表示装置。
【請求項１３】
請求項１１または１２に記載の画像表示装置を備えたことを特徴とする電子機器。
【発明の詳細な説明】
【技術分野】
【０００１】
本発明は、カラーフィルター用インクセット、カラーフィルターの製造方法、カラーフィルター、画像表示装置、および、電子機器に関するものである。
【背景技術】
【０００２】
カラー表示を行う液晶表示装置（ＬＣＤ）等には、一般に、カラーフィルターが用いられている。カラーフィルターには、一般に、光の三原色である赤（Ｒ）、緑（Ｇ）、青（Ｂ）に対応する３色の着色部が設けられており、カラーフィルターを備えた液晶表示装置では、これら各色の着色部の光の透過量を調整することにより、カラー表示を行っている。
【０００３】
カラーフィルターは、従来、着色剤、感光性樹脂、官能性モノマー、重合開始剤等を含む材料（着色層形成用組成物）で構成された塗膜を基板上に形成し、その後、フォトマスクを介して光を照射する感光処理、現像処理等を行う、いわゆるフォトリソグラフィー法を用いて製造されてきた。このような方法では、通常、基板のほぼ全面に、各色に対応する塗膜を形成し、その一部のみを硬化させ、それ以外の大部分を除去するという操作を繰り返すことにより、各色が重なり合わないようにカラーフィルターを製造する。このため、カラーフィルターの製造において形成される塗膜は、最終的に得られるカラーフィルターには、その一部のみが着色層として残存するのみで、その大部分が製造工程において除去されることとなる。このため、カラーフィルターの製造コストが上昇するばかりでなく、省資源の観点からも好ましくない。
【０００４】
一方、近年、インクジェットヘッド（液滴吐出ヘッド）を用いて、カラーフィルターの着色層を形成する方法が提案されている（例えば、特許文献１参照）。このような方法は、着色層形成用の材料（着色層形成用組成物）の液滴の吐出位置等の制御が容易で、着色層形成用組成物の無駄を少なくすることができるため、環境への負荷を低減することができ、また、製造コストも抑制することができる。
【０００５】
ところで、カラーフィルターには、広い色再現範囲（色再現域）を有していることが求められるが、ＲＧＢの３色について、それぞれ、従来から用いられている着色剤を単独で用いただけでは、近年高まっている表示画像の高画質化には、十分に対応できないという問題点がある。
そこで、ＲＧＢの各インクに、それぞれ、複数種の着色剤を含ませることにより、十分に広い色再現範囲を実現することも考えられるが、１種のインク内に複数種の着色剤が混在すると、インク自体の粘度が高いものとなってしまい、インクジェットヘッドを用いた液滴の吐出が困難となる。そして、このような傾向は、１種のインク内に、複数種の顔料が含まれる場合や複数種の染料が含まれる場合に比べて、顔料と染料とが含まれる場合において、より顕著なものとなる。また、インク中に顔料と染料とが併存すると、経時的な粘度の上昇（経時増粘）が発生するため、インクジェットヘッドを用いた液滴の吐出がますます困難となる。また、１種のインク中に顔料と染料とを併存させようとすると、顔料と染料とが均一に混合させること自体が不可能になることもある。
【０００６】
【特許文献１】特開２００２−３７２６１３号公報
【発明の開示】
【発明が解決しようとする課題】
【０００７】
本発明の目的は、インクジェット方式による液滴吐出を円滑に行うことができるとともに、色再現範囲の広いカラーフィルターの製造に用いることができるカラーフィルター用インクセットを提供すること、色再現範囲の広いカラーフィルターを好適に製造することができる製造方法を提供すること、色再現範囲の広いカラーフィルターを提供すること、また、該カラーフィルターを備えた画像表示装置、電子機器を提供することにある。
【課題を解決するための手段】
【０００８】
このような目的は、下記の本発明により達成される。
本発明のカラーフィルター用インクセットは、基板上に設けられた多数個のセル内に着色部を有するカラーフィルターを、インクジェット方式により製造するのに用いるカラーフィルター用インクセットであって、
第１の着色剤を含む主インクと、
前記第１の着色剤とは異なる第２の着色剤を含み、前記主インクと同一のセル内に吐出されることにより、形成されるべき前記着色部の色調を調整する調色インクとを備えることを特徴とする。
これにより、インクジェット方式による液滴吐出を円滑に行うことができるとともに、色再現範囲の広いカラーフィルターの製造に用いることができるカラーフィルター用インクセットを提供することができる。
【０００９】
本発明のカラーフィルター用インクセットでは、前記主インクは、前記第１の着色剤として顔料を含む顔料インクであり、
前記調色インクは、前記第２の着色剤として染料を含む染料インクであることが好ましい。
これにより、耐久性に優れ、かつ、コントラストに優れた画像の表示を行うことができるカラーフィルターの製造に用いることができる。
【００１０】
本発明のカラーフィルター用インクセットでは、前記顔料インクを構成する前記分散媒および前記染料インクを構成する前記溶媒は、いずれも、２−（２−メトキシ−１−メチルエトキシ）−１−メチルエチルアセテート、ジエチレングリコールモノエチルエーテルアセテート、ジエチレングリコールモノブチルエーテルアセテート、および、１，３−ブチレングリコールジアセテートよりなる群から選択される１種または２種以上を含むものであることが好ましい。
これにより、顔料インクと染料インクとの相溶性（親和性）が優れたものとなり、顔料インクおよび染料インクを用いて形成される着色部を、セル内での顔料、染料の分布がより均一なものとすることができる。
【００１１】
本発明のカラーフィルター用インクセットでは、複数種の前記主インクと、複数種の前記調色インクとを備え、
カラーフィルター用インクセットを構成する前記主インクは、いずれも、前記調色インクと混合して用いられるものであることが好ましい。
これにより、インクジェット方式によるカラーフィルターの生産性を特に優れたものとすることができるとともに、製造されるカラーフィルターを、色再現範囲が特に広いものとすることができる。
【００１２】
本発明のカラーフィルターの製造方法は、インクを、多数個のセルが設けられた基板上に、インクジェット方式で吐出して、カラーフィルターを製造する方法であって、
第１の着色剤を含む主インクを吐出する工程と、
前記主インクが吐出された前記セル内に、前記第１の着色剤とは異なる第２の着色剤を含み、前記主インクと同一のセル内に吐出されることにより、形成されるべき前記着色部の色調を調整する調色インクを吐出する工程とを有することを特徴とする。
これにより、色再現範囲の広いカラーフィルターを好適に製造することができる製造方法を提供することができる。
【００１３】
本発明のカラーフィルターの製造方法では、前記主インクは、前記第１の着色剤として顔料を含む顔料インクであり、
前記調色インクは、前記第２の着色剤として染料を含む染料インクであることが好ましい。
これにより、カラーフィルターの耐久性を優れたものとし、かつ、コントラストに優れた画像の表示を行うことができる。
【００１４】
本発明のカラーフィルターの製造方法では、吐出された前記主インクから分散媒を除去した後に、前記調色インクを、前記主インクが吐出された前記セル内に吐出することが好ましい。
これにより、セル内での第１の着色剤、第２の着色剤の分布を均一なものとすることができ、製造されるカラーフィルターにおける色むらの発生等を効果的に抑制することができる。また、カラーフィルターの製造時における着色部の不本位な変形等を効果的に防止することができるため、カラーフィルターの信頼性を特に優れたものとすることができる。
【００１５】
本発明のカラーフィルターの製造方法では、吐出された前記主インクから分散媒を除去する前に、前記調色インクを、前記主インクが吐出された前記セル内に吐出することが好ましい。
これにより、セル内での第１の着色剤、第２の着色剤の分布を均一なものとすることができ、製造されるカラーフィルターにおける色むらの発生等を効果的に抑制することができる。また、カラーフィルターの製造時における着色部の不本位な変形等を効果的に防止することができるため、カラーフィルターの信頼性を特に優れたものとすることができる。
【００１６】
本発明のカラーフィルターは、本発明のカラーフィルター用インクセットを用いて製造されたことを特徴とする。
これにより、色再現範囲の広いカラーフィルターを提供することができる。
本発明のカラーフィルターは、本発明の方法を用いて製造されたことを特徴とする。
これにより、色再現範囲の広いカラーフィルターを提供することができる。
【００１７】
本発明の画像表示装置は、本発明のカラーフィルターを備えたことを特徴とする。
これにより、色再現範囲の広い画像の表示を行うことができる画像表示装置を提供することができる。
本発明の画像表示装置は、液晶パネルであることが好ましい。
これにより、色再現範囲の広い画像の表示を行うことができる画像表示装置を提供することができる。
本発明の電子機器は、本発明の画像表示装置を備えたことを特徴とする。
これにより、色再現範囲の広い画像の表示を行うことができる電子機器を提供することができる。
【発明を実施するための最良の形態】
【００１８】
以下、本発明の好適な実施形態について詳細に説明する。
《カラーフィルター用インクセット》
本発明のカラーフィルター用インクセットは、カラーフィルターの製造（カラーフィルターの着色部の形成）に用いられるインクセットであり、特に、インクを、多数個のセルが設けられた基板上に、インクジェット方式で吐出することにより、カラーフィルターの製造に用いられるものである。
【００１９】
また、本発明のカラーフィルター用インクセットは、複数種のインク（カラーフィルター用インク）を備えるものであり、第１の着色剤を含む主インクと、第１の着色剤とは異なる第２の着色剤を含み、主インクと同一のセル内に吐出されることにより、形成されるべき着色部の色調を調整する調色インクとを備えるものである。
ところで、カラーフィルターには、広い色再現範囲（色再現域）を有していることが求められるが、各着色部の形成に、それぞれ、従来から用いられている着色剤を単独で用いただけでは、近年高まっている表示画像の高画質化には、十分に対応できないという問題点がある。
【００２０】
そこで、異なる色の着色部を形成するのに用いる複数種のインクに、それぞれ、複数種の着色剤を含ませることにより、十分に広い色再現範囲を実現することも考えられるが、１種のインク内に複数種の着色剤が混在すると、インク自体の粘度が高いものとなってしまい、インクジェットヘッドを用いた液滴の吐出が困難となる。特に、また、インクジェット方式に用いられるカラーフィルター用インク（産業用）は、プリンターに適用されるもの（民生用）とは全く異なるものであり、高沸点、高粘度の分散媒（液性媒体）が用いられ、カラーフィルターの製造に用いる液滴吐出装置（産業用）では、インクの液滴に際して、大きな負荷がかかる。また、カラーフィルターの製造では、例えば、大量生産を行ったり、大型のワーク（基板）への液滴吐出に用いたりするため、大量の液滴を長時間にわたって吐出することが求められる。このような過酷な条件で用いられるため、上記のような、インク中に複数種の着色剤が含まれることによる更なる粘度上昇が起こると、製品としてのカラーフィルターの生産性が著しく低下してしまうとともに、液滴吐出が不安定になるため、製造されるカラーフィルターの信頼性も低いものとなってしまう。
【００２１】
これに対し、本発明では、カラーフィルター用インクセットが、基板上の同一のセル内に吐出される主インクおよび調色インクを備えたものであるため、カラーフィルターの製造時においては、インクジェット方式による液滴吐出を円滑に行うことができ、各部位での色むら、濃度むら等をより効果的に抑制することができ、個体間での特性の均一性が特に優れたカラーフィルターを容易に製造することができる。また、製造されるカラーフィルターにおいては、広い色再現範囲を実現することができる。また、セル内に吐出する主インクと調色インクとの比率を変更することにより、色調の微妙な調整等を、オンデマンドで容易に行うことができる。このため、多品種生産にも好適に対応することができる。
【００２２】
また、従来のカラーフィルター用インクにおいては、カラーフィルターが有する着色部には、耐光性、耐熱性向上の観点から、一般に、着色剤として顔料が用いられている。しかしながら、着色剤として顔料を用いた場合、染料を用いた場合に比べ、表示される画像のコントラストが低いという問題点がある。そして、１種のインク内に複数種の着色剤が含まれることにより、インク自体の粘度が高くなる現象は、１種のインク内に、複数種の顔料が含まれる場合や複数種の染料が含まれる場合に比べて、顔料と染料とが含まれる場合において、より顕著に発生する。また、インク中に顔料と染料とが併存すると、経時的な粘度の上昇（経時増粘）が発生するため、インクジェットヘッドを用いた液滴の吐出がますます困難となる。また、１種のインク中に顔料と染料とを併存させようとすると、顔料と染料とが均一に混合させること自体が不可能になることもある。その一方で、本発明にでは、主インクと調色インクとに、顔料、染料とを分けて含有させることができるため、インクジェット方式による液滴吐出の安定性を優れたものとしつつ、製造されるカラーフィルターにおいては、顔料と染料との利点を発揮させ、両者の欠点を補完することができる。その結果、耐久性（耐光性、耐熱性等）に優れ、かつ、コントラストに優れた画像の表示を行うことができるカラーフィルターを優れた生産性で製造することができる。
【００２３】
本発明において、カラーフィルター用インクセットは、少なくとも１種の主インクと、少なくとも１種の調色インクとを備えるものであればよいが、以下の説明では、複数種の主インクと、これら複数種の主インクのそれぞれに対応する複数種の調色インクとを備えたもの、特に、主インクが第１の着色剤として顔料を含むものであり、調色インクが第２の着色剤として染料を含むものであり、主インクとして、「赤色顔料インク」と、緑色の「緑色顔料インク」と、青色の「青色顔料インク」とを備えた場合について、中心的に説明する。
【００２４】
［主インク（カラーフィルター用インク）］
本発明のカラーフィルター用インクセットは、少なくとも１種の主インクを備えている。本実施形態では、主インクは、顔料を含む顔料インクである。カラーフィルター用インクセットを構成する顔料インク（主インク）は、少なくとも、顔料と、当該顔料を分散する機能を有する分散媒とを含むものである。
【００２５】
＜顔料＞
顔料インクを構成する顔料としては、例えば、Ｃ．Ｉ．ピグメントレッド２，３，５，１７，２２，２３，３８，８１，４８：１，４８：２，４８：３，４８：４，４９：１，５２：１，５３：１，５７：１，６３：１，１１２，１２２，１４４，１４６，１４９，１６６，１７０，１７６，１７７，１７８，１７９，１８５，２０２，２０７，２０９，２５４，１０１，１０２，１０５，１０６，１０８，１０８：１、Ｃ．Ｉ．ピグメントグリーン７，３６，１５，１７，１８，１９，２６，５０、Ｃ．Ｉ．ピグメントブルー１，１５，１５：１，１５：２，１５：３，１５：４，１５：６，１７：１，１８，６０，２７，２８，２９，３５，３６，８０、Ｃ．Ｉ．ピグメントイエロー１，３，１２，１３，１４，１７，５５，７３，７４，８１，８３，９３，９４，９５，９７，１０８，１０９，１１０，１２９，１３８，１３９，１５０，１５１，１５３，１５４，１６８，１８４，１８５，３４，３５，３５：１，３７，３７：１，４２，４３，５３，１５７、Ｃ．Ｉ．ピグメントバイオレット１，３，１９，２３，５０，１４，１６、Ｃ．Ｉ．ピグメントオレンジ５，１３，１６，３６，４３，２０，２０：１，１０４、Ｃ．Ｉ．ピグメントブラウン２５，７，１１，３３等が挙げられる。
【００２６】
また、顔料としては、上記のような材料で構成された粉末に、例えば、親液化処理（後述する分散媒に対する親和性を向上させる処理）等の表面処理を施したものを用いてもよい。これにより、例えば、顔料インク（カラーフィルター用インク）中における顔料粒子の分散性、分散安定性を特に優れたものとすることができる。顔料に対する表面処理としては、例えば、顔料粒子表面をポリマーで改質する処理等が挙げられる。顔料の粒子表面を改質するポリマーとしては、例えば、特開平８−２５９８７６号公報等に記載されたポリマーや、市販の各種の顔料分散用のポリマーまたはオリゴマー等が挙げられる。
また、顔料としては、例えば、上記から選択される２種以上の成分を組み合わせて用いてもよい。
【００２７】
顔料インク（カラーフィルター用インク）中における顔料の平均粒径は、２０〜２００ｎｍであるのが好ましく、３０〜１８０ｎｍであるのがより好ましい。これにより、カラーフィルター用インクセットを用いて製造されるカラーフィルターの耐光性を十分に優れたものとしつつ、顔料インク中における顔料の分散安定性や、カラーフィルターにおける発色性、コントラスト等を特に優れたものとすることができる。また、例えば、後述するようなカラーフィルターの製造時において、顔料インク（主インク）と染料インク（調色インク）とを混合した際に混合液の粘度を効果的に上昇させることができ、形成される着色部の不本意な変形等をより効果的に防止することができる。
【００２８】
顔料インク中における顔料の含有率は、３．０〜１５ｗｔ％であるのが好ましく、４．０〜１０ｗｔ％であるのがより好ましい。顔料の含有率が前記範囲内の値であると、カラーフィルター用の液滴吐出ヘッド（インクジェットヘッド）からの吐出性を特に優れたものとしつつ、製造されるカラーフィルターの耐久性を優れたものとすることができる。また、製造されるカラーフィルターにおいて、十分な色濃度を確保することができる。また、例えば、後述するようなカラーフィルターの製造時において、顔料インク（主インク）と染料インク（調色インク）とを混合した際に混合液の粘度を効果的に上昇させることができ、形成される着色部の不本意な変形等をより効果的に防止することができる。
【００２９】
＜分散媒（液性媒体）＞
分散媒は、上述したような顔料を、分散する機能を有するものである。そして、通常、分散媒は、カラーフィルターを製造する過程において、その大部分が除去されるものである。
分散媒の常圧（１気圧）における沸点は、１８０〜３００℃であるのが好ましく、１９０〜２８０℃であるのがより好ましい。これにより、カラーフィルターの製造時において、液滴吐出ヘッドの目詰まりが発生するのを確実に防止しつつ、生産性良く着色部を形成することができる。
【００３０】
顔料インクを構成する分散媒としては、例えば、エステル化合物、エーテル化合物、ヒドロキシケトン、炭酸ジエステル、環状アミド化合物等を用いることができ、中でも、（１）多価アルコール（例えば、エチレングリコール、プロピレングリコール、ブチレングリコール、グリセリン等）の縮合物としてのエーテル（多価アルコールエーテル）や、多価アルコールまたは多価アルコールエーテルのアルキルエーテル（例えば、メチルエーテル、エチルエーテル、ブチルエーテル、ヘキシルエーテル等）、エステル（例えば、ホルメート、アセテート、プロピオネート等）、（２）多価カルボン酸（例えば、こはく酸、グルタル酸等）のエステル（例えば、メチルエステル等）、（３）分子内に少なくとも１つの水酸基と少なくとも１つのカルボキシル基とを有する化合物（ヒドロキシ酸）のエーテル、エステル等、（４）多価アルコールとホスゲンとの反応で得られるような化学構造を有する炭酸ジエステルが好ましい。分散媒として用いることのできる化合物としては、例えば、２−（２−メトキシ−１−メチルエトキシ）−１−メチルエチルアセテート、トリエチレングリコールジメチルエーテル、トリエチレングリコールジアセテート、ジエチレングリコールモノエチルエーテルアセテート、４−メチル−１，３−ジオキソラン−２−オン、ビス（２−ブトキシエチル）エーテル、グルタル酸ジメチル、エチレングリコールジｎ−ブチレート、１，３−ブチレングリコールジアセテート、ジエチレングリコールモノブチルエーテルアセテート、テトラエチレングリコールジメチルエーテル、１，６−ジアセトキシヘキサン、メチルプロピレントリグリコール、ブトキシプロパノール、ジプロピレングリコールジメチルエーテル、ジエチレングリコールジメチルエーテル、３−エトキシプロピオン酸エチル、ジエチレングリコールエチルメチルエーテル、３−メトキシブチルアセテート、ジエチレングリコールジエチルエーテル、オクタン酸エチル、エチレングリコールモノブチルエーテルアセテート、酢酸シクロヘキシル、こはく酸ジエチル、エチレングリコールジアセテート、プロピレングリコールジアセテート、４−ヒドロキシ−４−メチル−２−ペンタノン、こはく酸ジメチル、１−ブトキシ−２−プロパノール、ジエチレングリコールモノエチルエーテル、ジエチレングリコールモノメチルエーテル、ジプロピレングリコールモノメチルエーテル、３−メトキシ−ｎ−ブチルアセテート、ジアセチン、ジプロピレングリコールｎ−プロピルエーテル、ポリエチレングリコールモノメチルエーテル、ブチルグリコレート、エチレングリコールモノヘキシルエーテル、ジプロピレングリコールｎ−ブチルエーテル、Ｎ−メチル−２−ピロリドン等が挙げられ、これらから選択される１種または２種以上を組み合わせて用いることができる。
【００３１】
特に、顔料インクを構成する分散媒としては、２−（２−メトキシ−１−メチルエトキシ）−１−メチルエチルアセテート、ジエチレングリコールモノエチルエーテルアセテート、ジエチレングリコールモノブチルエーテルアセテート、および、１，３−ブチレングリコールジアセテートよりなる群から選択される１種または２種以上を含むものであるのが好ましい。これにより、工業用途（産業用）に求められる長期安定吐出性を、特に優れたものとすることができる。
【００３２】
また、分散媒は、後述する染料インク（調色インク）の溶媒と相溶しあうものであってもよいし、相溶しないものであってもよい。分散媒が、後述する染料インクの溶媒と相溶しあうものであると、顔料インク（主インク）および染料インク（調色インク）を用いて形成される着色部を、セル内での顔料（第１の着色剤）、染料（第２の着色剤）の分布がより均一なものとすることができる。また、分散媒が、後述する染料インク（調色インク）の溶媒と相溶しないものであると、カラーフィルターの着色部を、主として顔料インクの固形分（主インク）で構成された層と、主として染料インク（調色インク）の固形分で構成された層との積層構造を有するものとして形成することができる。
【００３３】
顔料インクを構成する分散媒の２５℃における粘度は、特に限定されないが、０．９〜４．０ｍＰａ・ｓであるのが好ましく、１．５〜３．８ｍＰａ・ｓであるのがより好ましい。なお、本発明において、粘度の値としては、振動式粘度計を用いて２５℃で測定して求められる値を採用することができ、特に、ＪＩＳ  Ｚ８８０９に準拠して２５℃で測定して求められる値を採用することができる。
【００３４】
顔料インクを構成する分散媒の大気圧下における沸点は、１８０〜３００℃であるのが好ましく、１９０〜２８０℃であるのがより好ましい。これにより、顔料インクを吐出する液滴吐出ヘッドにおける目詰まり等をより効果的に防止することができ、カラーフィルターの生産性を特に優れたものとすることができる。
また、顔料インクを構成する分散媒の２５℃における蒸気圧は、０．１０ｍｍＨｇ以下であるのが好ましく、０．０４ｍｍＨｇ以下であるのがより好ましい。これにより、顔料インクを吐出する液滴吐出ヘッドにおける目詰まり等をより効果的に防止することができ、カラーフィルターの生産性を特に優れたものとすることができる。
【００３５】
顔料インク中における分散媒の含有率は、６０〜９４ｗｔ％であるのが好ましく、７５〜９２ｗｔ％であるのがより好ましい。これにより、カラーフィルター用の液滴吐出ヘッドからの吐出性を特に優れたものとしつつ、製造されるカラーフィルターの耐久性を優れたものとすることができる。また、製造されるカラーフィルターにおいて、十分な色濃度を確保することができる。
なお、カラーフィルター用インクセットを構成する各顔料インクで、分散媒の種類、含有率等の条件は同一であってもよいし、異なるものであってもよい。
【００３６】
＜分散剤＞
顔料インク中には、分散剤が含まれていてもよい。これにより、例えば、顔料インクが、分散性の低い顔料を含む場合等であっても、顔料の分散安定性を優れたものとすることができ、顔料インクの保存安定性を優れたものとすることができる。
分散剤としては、例えば、カチオン系、アニオン系、ノニオン系、両性、シリコーン系、フッ素系等の界面活性剤が挙げられる。界面活性剤の具体例としては、ポリオキシエチレンラウリルエーテル、ポリオキシエチレンステアリルエーテル、ポリオキシエチレンオレイルエーテル等のポリオキシエチレンアルキルエーテル類；ポリオキシエチレンｎ−オクチルフェニルエーテル、ポリオキシエチレンｎ−ノニルフェニルエーテル等のポリオキシエチレンアルキルフェニルエーテル類；ポリエチレングリコールジラウレート、ポリエチレングリコールジステアレート等のポリエチレングリコールジエステル類；ソルビタン脂肪酸エステル類；脂肪酸変性ポリエステル類；３級アミン変性ポリウレタン類；ポリエチレンイミン類等のほか、以下商品名で、ＫＰ（信越化学工業（株）製）、ポリフロー（共栄社化学（株）製）、エフトップ（トーケムプロダクツ社製）、メガファック（大日本インキ化学工業（株）製）、フロラード（住友スリーエム（株）製）、アサヒガード、サーフロン（以上、旭硝子（株）製）、Ｄｉｓｐｅｒｂｙｋ（ビックケミー・ジャパン（株）製）、ソルスパース３０００，５０００，１１２００，１２０００，１３２４０，１３６５０，１３９４０，１６０００，１７０００，１８０００，２００００，２１０００，２２０００，２４０００ＳＣ，２４０００ＧＲ（日本ルブリゾール（株）製）等が挙げられる。
【００３７】
また、分散剤としては、例えば、シアメリド環を有する化合物を用いることができる。このような化合物を分散剤として用いることにより、顔料インク中における顔料の分散性を特に優れたものとすることができるとともに、顔料インクの吐出安定性を特に優れたものとすることができる。
また、分散剤としては、例えば、下記式（Ｉ）および下記式（II）で表される部分構造を有する化合物を用いることができる。このような化合物を分散剤として用いることにより、顔料インク中における顔料の分散性を特に優れたものとすることができるとともに、顔料インクの吐出安定性を特に優れたものとすることができる。
【００３８】
【化１】
2008233276.tif 000002
（式中、Ｒａ、Ｒｂ及びＲｃは、各々独立に、水素原子、又は置換されていてもよい環状若しくは鎖状の炭化水素基を表すか、Ｒａ、Ｒｂ及びＲｃのうち２つ以上が互いに結合して環状構造を形成する。Ｒｄは水素原子又はメチル基を表す。Ｘは２価の連結基を表し、Ｙ−は対アニオンを表す。）
【００３９】
【化２】
2008233276.tif 000003
（式中、Ｒｅは水素原子又はメチル基を表す。Ｒｆは置換基を有していてもよい環状又は鎖状のアルキル基、置換基を有していてもよいアリール基、又は置換基を有していてもよいアラルキル基を表す。）
【００４０】
顔料インク中における分散剤の含有率は、０．１〜５．０ｗｔ％であるのが好ましい。
なお、カラーフィルター用インクセットを構成する各顔料インクで、分散剤の種類、含有率等の条件は同一であってもよいし、異なるものであってもよい。
【００４１】
＜樹脂材料＞
顔料インクは、樹脂材料（バインダー樹脂）を含むものであってもよい。これにより、製造されるカラーフィルターにおいて、着色層を基板との密着性に優れたものとすることができ、カラーフィルターの耐久性を優れたものとすることができる。
顔料インクを構成する樹脂材料としては、各種熱可塑性樹脂、各種熱硬化性樹脂等、いかなる樹脂材料を用いてもよいが、エポキシ系樹脂であるのが好ましい。エポキシ系樹脂は、透明性が高く、硬度が高いものであるとともに、熱収縮量が小さい。このため、着色部の基板への密着性を特に優れたものとすることができる。また、顔料インクを構成する樹脂材料としては、エポキシ系樹脂の中でも、特に、シリルアセテート構造（ＳｉＯＣＯＣＨ３）と、エポキシ構造とを有するエポキシ系樹脂を用いるのが好ましい。これにより、インクジェット方式による液滴吐出を好適に行うことができるとともに、着色層と基板との密着性を特に優れたものとすることができ、カラーフィルターの耐久性を特に優れたものとすることができる。
【００４２】
また、樹脂材料は、顔料インク中に含まれていなくてもよい。このような場合であっても、例えば、後に詳述する染料インク（調色インク）が樹脂材料を含むものであると、製造されるカラーフィルターにおいて、着色層を基板との密着性に優れたものとすることができ、カラーフィルターの耐久性を優れたものとすることができる。また、顔料インクの粘度を低下させ、液滴吐出性を特に優れたものとすることができたり、顔料インクのロット間での粘度のばらつきを抑制したり、顔料インク中における顔料の含有率を高くしても顔料インクの粘度を適正な値とすることができる等の効果が得られる。
【００４３】
また、顔料インクが、その構成材料として樹脂材料を含むものであっても、顔料インク中における樹脂材料の含有率を、後に詳述する染料インク（調色インク）中における樹脂材料の含有率よりも、低いものとすることができる。このような場合であっても、上記のような効果が得られる。また、顔料インク（主インク）中における樹脂材料の含有率を、後に詳述する染料インク（調色インク）中における樹脂材料の含有率よりも、低いものとする（顔料インク中に樹脂材料を含まず、かつ、染料インク中に樹脂材料を含む場合を含む）ことにより、顔料インクと染料インクとの粘度差をより小さいものとすることができる。その結果、各インクでの吐出性を安定化させる（例えば、吐出量のばらつきを抑制する）ことができ、製造されるカラーフィルターの信頼性を特に優れたものとすることができる。
【００４４】
顔料インクが樹脂材料を含むものである場合、顔料インク中における樹脂材料の含有率は、特に限定されないが、０．８〜７．５ｗｔ％であるのが好ましく、１．０〜６．０ｗｔ％であるのがより好ましい。樹脂材料の含有率が前記範囲内の値であると、インクの粘度上昇を抑制しつつ塗膜強度（着色部の物理的強度）を優れたものとすることができる。また、カラーフィルター用の液滴吐出ヘッドからの吐出性を特に優れたものとしつつ、製造されるカラーフィルターの耐久性を特に優れたものとすることができる。また、製造されるカラーフィルターにおいて、十分な色濃度を確保することができる。これに対し、樹脂材料の含有率が低すぎると、顔料インクの吐出性が低下したり、染料インク中の樹脂材料の含有率等によっては、形成される着色部の硬度が低下し製造されるカラーフィルターの耐久性が低下する可能性がある。一方、樹脂材料の含有率が高すぎると、十分な耐熱性を確保するのが困難となり、その結果、色変化が大きくなる可能性がある。
なお、カラーフィルター用インクセットを構成する各顔料インクで、樹脂材料の種類、含有率等の条件は同一であってもよいし、異なるものであってもよい。
【００４５】
＜その他の成分＞
顔料インクは、必要に応じて、種々の他の成分を含むものであってもよい。このような成分（他の添加剤）としては、例えば、各種架橋剤;各種重合開始剤；銅フタロシアニン誘導体等の青色顔料誘導体や黄色顔料誘導体等の分散助剤；ガラス、アルミナ等の充填剤；ポリビニルアルコール、ポリエチレングリコールモノアルキルエーテル、ポリフロロアルキルアクリレート等の高分子化合物；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロキシプロピルトリメトキシシラン、３−メルカプトプロピルトリメトキシシラン等の密着促進剤；２，２−チオビス（４−メチル−６−ｔ−ブチルフェノール）、２，６−ジ−ｔ−ブチルフェノール等の酸化防止剤；２−（３−ｔ−ブチル−５−メチル−２−ヒドロキシフェニル）−５−クロロベンゾトリアゾール、アルコキシベンゾフェノン等の紫外線吸収剤；ポリアクリル酸ナトリウム等の凝集防止剤；メタノール、エタノール、ｉ−プロパノール、ｎ−ブタノール、グリセリン等のインクジェット吐出性能安定化剤；以下商品名で、エフトップＥＦ３０１、同ＥＦ３０３、同ＥＦ３５２（以上、新秋田化成（株）製）、メガファックＦ１７１、同Ｆ１７２、同Ｆ１７３、同Ｆ１７８Ｋ（以上、大日本インキ化学工業（株）製）、フロラードＦＣ４３０、同ＦＣ４３１（以上、住友スリーエム（株）製）、アサヒガードＡＧ７１０、サーフロンＳ−３８２、同ＳＣ−１０１、同ＳＣ−１０２、同ＳＣ−１０３、同ＳＣ−１０４、同ＳＣ−１０５、同ＳＣ−１０６（以上、旭硝子（株）製）、ＫＰ３４１（信越化学工業（株）製）、ポリフローＮｏ．７５、同Ｎｏ．９５（以上、共栄社油脂化学工業（株）製）等の界面活性剤等が挙げられる。
また、顔料インクは、熱酸発生剤や酸架橋剤を含有するものであってもよい。前記熱酸発生剤は、加熱により酸を発生する成分であり、その例としては、スルホニウム塩、ベンゾチアゾリウム塩、アンモニウム塩、ホスホニウム塩等のオニウム塩等が挙げられ、特に、スルホニウム塩およびベンゾチアゾリウム塩が好ましい。
【００４６】
顔料インクの２５℃における粘度は、特に限定されないが、４．０〜１５．０ｍＰａ・ｓであるのが好ましく、５．０〜１０．０ｍＰａ・ｓであるのがより好ましい。これにより、顔料インクを吐出する液滴吐出ヘッドにおける目詰まり等をより効果的に防止しつつ、均一な大きさの液滴を安定的に吐出することができる。その結果、信頼性に優れたカラーフィルターを生産性よく製造することができる。
【００４７】
［調色インク（カラーフィルター用インク）］
本発明のカラーフィルター用インクセットは、少なくとも１種の調色インクを備えている。本実施形態では、調色インクは、染料を含む染料インクである。カラーフィルター用インクセットを構成する染料インク（調色インク）は、少なくとも、染料と、当該染料を溶解する機能を有する溶媒とを含むものである。
【００４８】
＜染料＞
染料インクを構成する染料としては、例えば、アゾ染料、アントラキノン染料、縮合多環芳香族カルボニル染料、インジゴイド染料、カルボニウム染料、フタロシアニン染料、メチン，ポリメチン染料等が挙げられる。染料の具体例としては、例えば、Ｃ．Ｉ．ダイレクトレッド２，４，９，２３，２６，２８，３１，３９，６２，６３，７２，７５，７６，７９，８０，８１，８３，８４，８９，９２，９５，１１１，１７３，１８４，２０７，２１１，２１２，２１４，２１８，２２１，２２３，２２４，２２５，２２６，２２７，２３２，２３３，２４０，２４１，２４２，２４３，２４７、Ｃ．Ｉ．アシッドレッド３５，４２，５１，５２，５７，６２，８０，８２，１１１，１１４，１１８，１１９，１２７，１２８，１３１，１４３，１４５，１５１，１５４，１５７，１５８，２１１，２４９，２５４，２５７，２６１，２６３，２６６，２８９，２９９，３０１，３０５，３１９，３３６，３３７，３６１，３９６，３９７、Ｃ．Ｉ．リアクティブレッド３，１３，１７，１９，２１，２２，２３，２４，２９，３５，３７，４０，４１，４３，４５，４９，５５、Ｃ．Ｉ．ベーシックレッド１２，１３，１４，１５，１８，２２，２３，２４，２５，２７，２９，３５，３６，３８，３９，４５，４６、Ｃ．Ｉ．ダイレクトバイオレット７，９，４７，４８，５１，６６，９０，９３，９４，９５，９８，１００，１０１、Ｃ．Ｉ．アシッドバイオレット５，９，１１，３４，４３，４７，４８，５１，７５，９０，１０３，１２６、Ｃ．Ｉ．リアクティブバイオレット１，３，４，５，６，７，８，９，１６，１７，２２，２３，２４，２６，２７，３３，３４、Ｃ．Ｉ．ベーシックバイオレット１，２，３，７，１０，１５，１６，２０，２１，２５，２７，２８，３５，３７，３９，４０，４８、Ｃ．Ｉ．ダイレクトイエロー８，９，１１，１２，２７，２８，２９，３３，３５，３９，４１，４４，５０，５３，５８，５９，６８，８７，９３，９５，９６，９８，１００，１０６，１０８，１０９，１１０，１３０，１４２，１４４，１６１，１６３、Ｃ．Ｉ．アシッドイエロー１７，１９，２３，２５，３９，４０，４２，４４，４９，５０，６１，６４，７６，７９，１１０，１２７，１３５，１４３，１５１，１５９，１６９，１７４，１９０，１９５，１９６，１９７，１９９，２１８，２１９，２２２，２２７、Ｃ．Ｉ．リアクティブイエロー２，３，１３，１４，１５，１７，１８，２３，２４，２５，２６，２７，２９，３５，３７，４１，４２、Ｃ．Ｉ．ベーシックイエロー１，２，４，１１，１３，１４，１５，１９，２１，２３，２４，２５，２８，２９，３２，３６，３９，４０、Ｃ．Ｉ．アシッドグリーン１６、Ｃ．Ｉ．アシッドブルー９，４５，８０，８３，９０，１８５、Ｃ．Ｉ．ベーシックオレンジ２１，２３等が挙げられる。
【００４９】
また、染料としては、例えば、上記から選択される２種以上の成分を組み合わせて用いてもよい。
染料インク（調色インク）の色調は、含まれる染料（第２の着色剤）に依存する。
染料インク（調色インク）の色調は、対応する顔料インク、すなわち、同一セル内に付与される顔料インク（主インク）の色調に応じて決められる。
【００５０】
赤色顔料インク（赤色主インク）に対応する染料インク（調色インク）の色調は、特に限定されないが、黄色系、赤色系とすることができる。赤色顔料インク（赤色主インク）に対応する染料インク（調色インク）の色調を黄色系とすることにより、調色性を非常に優れたものとしつつ、透過率、色再現性も非常に優れたものとすることができる。カラーフィルターの色再現範囲をより広いものとすることができる。また、赤色顔料インク（赤色主インク）に対応する染料インク（調色インク）の色調を赤色系とすることにより、形成される着色部の色調を、より着色濃度の濃い赤色としたり、単独の着色剤では表現することが困難な色調の赤色を好適に表現することができる。
【００５１】
また、緑色顔料インク（緑色主インク）に対応する染料インク（調色インク）の色調は、特に限定されないが、黄色系、緑色系とすることができる。緑色顔料インク（緑色主インク）に対応する染料インク（調色インク）の色調を黄色系とすることにより、調色性を非常に優れたものとしつつ、透過率、色再現性も非常に優れたものとすることができる。また、緑色顔料インク（緑色主インク）に対応する染料インク（調色インク）の色調を緑色系とすることにより、形成される着色部の色調を、より着色濃度の濃い緑色としたり、単独の着色剤では表現することが困難な色調の緑色を好適に表現することができる。
【００５２】
また、青色顔料インク（青色主インク）に対応する染料インク（調色インク）の色調は、特に限定されないが、紫色系、青色系とすることができる。青色顔料インク（青色主インク）に対応する染料インク（調色インク）の色調を紫色系とすることにより、調色性を非常に優れたものとしつつ、透過率、色再現性も非常に優れたものとすることができる。また、青色顔料インク（青色主インク）に対応する染料インク（調色インク）の色調を青色系とすることにより、形成される着色部の色調を、より着色濃度の濃い青色としたり、単独の着色剤では表現することが困難な色調の青色を好適に表現することができる。
【００５３】
染料インク中における染料の含有率は、０．０５〜１０．０ｗｔ％であるのが好ましく、０．１０〜８．０ｗｔ％であるのがより好ましい。染料の含有率が前記範囲内の値であると、カラーフィルター用の液滴吐出ヘッド（インクジェットヘッド）からの吐出性を特に優れたものとしつつ、製造されるカラーフィルターの耐久性を優れたものとすることができる。また、製造されるカラーフィルターにおいて、十分な色濃度を確保することができる。また、例えば、後述するようなカラーフィルターの製造時において、顔料インク（主インク）と染料インク（調色インク）とを混合した際に混合液の粘度を効果的に上昇させることができ、形成される着色部の不本意な変形等をより効果的に防止することができる。
【００５４】
＜溶媒（液性媒体）＞
溶媒は、上述したような染料を、溶解する機能を有するものである。そして、通常、溶媒は、カラーフィルターを製造する過程において、その大部分が除去されるものである。
溶媒の常圧（１気圧）における沸点は、１８０〜３００℃であるのが好ましく、１９０〜２８０℃であるのがより好ましい。これにより、カラーフィルターの製造時において、液滴吐出ヘッドの目詰まりが発生するのを確実に防止しつつ、生産性良く着色部を形成することができる。
【００５５】
染料インクを構成する溶媒としては、例えば、エステル化合物、エーテル化合物、ヒドロキシケトン、炭酸ジエステル、環状アミド化合物等を用いることができ、中でも、（１）多価アルコール（例えば、エチレングリコール、プロピレングリコール、ブチレングリコール、グリセリン等）の縮合物としてのエーテル（多価アルコールエーテル）や、多価アルコールまたは多価アルコールエーテルのアルキルエーテル（例えば、メチルエーテル、エチルエーテル、ブチルエーテル、ヘキシルエーテル等）、エステル（例えば、ホルメート、アセテート、プロピオネート等）、（２）多価カルボン酸（例えば、こはく酸、グルタル酸等）のエステル（例えば、メチルエステル等）、（３）分子内に少なくとも１つの水酸基と少なくとも１つのカルボキシル基とを有する化合物（ヒドロキシ酸）のエーテル、エステル等、（４）多価アルコールとホスゲンとの反応で得られるような化学構造を有する炭酸ジエステルが好ましい。溶媒として用いることのできる化合物としては、例えば、２−（２−メトキシ−１−メチルエトキシ）−１−メチルエチルアセテート、トリエチレングリコールジメチルエーテル、トリエチレングリコールジアセテート、ジエチレングリコールモノエチルエーテルアセテート、４−メチル−１，３−ジオキソラン−２−オン、ビス（２−ブトキシエチル）エーテル、グルタル酸ジメチル、エチレングリコールジｎ−ブチレート、１，３−ブチレングリコールジアセテート、ジエチレングリコールモノブチルエーテルアセテート、テトラエチレングリコールジメチルエーテル、１，６−ジアセトキシヘキサン、メチルプロピレントリグリコール、ブトキシプロパノール、ジプロピレングリコールジメチルエーテル、ジエチレングリコールジメチルエーテル、３−エトキシプロピオン酸エチル、ジエチレングリコールエチルメチルエーテル、３−メトキシブチルアセテート、ジエチレングリコールジエチルエーテル、オクタン酸エチル、エチレングリコールモノブチルエーテルアセテート、酢酸シクロヘキシル、こはく酸ジエチル、エチレングリコールジアセテート、プロピレングリコールジアセテート、４−ヒドロキシ−４−メチル−２−ペンタノン、こはく酸ジメチル、１−ブトキシ−２−プロパノール、ジエチレングリコールモノエチルエーテル、ジエチレングリコールモノメチルエーテル、ジプロピレングリコールモノメチルエーテル、３−メトキシ−ｎ−ブチルアセテート、ジアセチン、ジプロピレングリコールｎ−プロピルエーテル、ポリエチレングリコールモノメチルエーテル、ブチルグリコレート、エチレングリコールモノヘキシルエーテル、ジプロピレングリコールｎ−ブチルエーテル、Ｎ−メチル−２−ピロリドン等が挙げられ、これらから選択される１種または２種以上を組み合わせて用いることができる。
【００５６】
特に、染料インクを構成する溶媒としては、２−（２−メトキシ−１−メチルエトキシ）−１−メチルエチルアセテート、ジエチレングリコールモノエチルエーテルアセテート、ジエチレングリコールモノブチルエーテルアセテート、および、１，３−ブチレングリコールジアセテートよりなる群から選択される１種または２種以上を含むものであるのが好ましい。これにより、工業用途（産業用）に求められる長期安定吐出性を、特に優れたものとすることができる。また、前述した顔料インクの分散媒と染料インクの溶媒とが、いずれも、２−（２−メトキシ−１−メチルエトキシ）−１−メチルエチルアセテート、ジエチレングリコールモノエチルエーテルアセテート、ジエチレングリコールモノブチルエーテルアセテート、および、１，３−ブチレングリコールジアセテートよりなる群から選択される１種または２種以上を含むものであると、顔料インクと染料インクとの相溶性（親和性）が優れたものとなり、顔料インクおよび染料インクを用いて形成される着色部を、セル内での顔料、染料の分布がより均一なものとすることができる。
【００５７】
また、溶媒は、前述した顔料インク（主インク）の分散媒と相溶しあうものであってもよいし、相溶しないものであってもよい。溶媒が、前述した顔料インクの分散媒と相溶しあうものであると、顔料インク（主インク）および染料インク（調色インク）を用いて形成される着色部を、セル内での顔料（第１の着色剤）、染料（第２の着色剤）の分布がより均一なものとすることができる。また、溶媒が、前述した顔料インク（主インク）の分散媒と相溶しないものであると、カラーフィルターの着色部を、主として顔料インクの固形分（主インク）で構成された層と、主として染料インク（調色インク）の固形分で構成された層との積層構造を有するものとして形成することができる。
【００５８】
また、染料インク（調色インク）を構成する溶媒は、同一セル内に液滴吐出される顔料インク（主インク）を構成する分散媒と同一の組成を有するものであってもよいし、異なる組成を有するものであってもよい。染料インクを構成する溶媒は、同一セル内に液滴吐出される顔料インクを構成する分散媒と異なる組成を有するものである場合、例えば、溶媒と分散媒とが混合後に共沸混合物を形成するものであることにより、液滴吐出時においては、安定した液滴吐出性を確保しつつ（液滴吐出時における溶媒、分散媒（本発明では、これらを総称して「液状媒質」または「液性媒体」とも言う）の不本意な揮発等を防止しつつ）、後述するカラーフィルターの製造工程において、セル内に付与されたインクから、液状媒質（溶媒、分散媒）を速やかに除去することができ、また、液状媒質を除去する際の処理条件を温和なものとすることができる。その結果、カラーフィルターの生産性を特に優れたものとすることができ、また、基板等への悪影響の発生を効果的に防止することができる。
【００５９】
染料インクを構成する溶媒の２５℃における粘度は、特に限定されないが、１．０〜３．４ｍＰａ・ｓであるのが好ましく、１．５〜３．２ｍＰａ・ｓであるのがより好ましい。
染料インクを構成する溶媒の大気圧下における沸点は、１８０〜３００℃であるのが好ましく、１９０〜２８０℃であるのがより好ましい。これにより、染料インクを吐出する液滴吐出ヘッドにおける目詰まり等をより効果的に防止することができ、カラーフィルターの生産性を特に優れたものとすることができる。
【００６０】
また、染料インクを構成する溶媒の２５℃における蒸気圧は、０．１０ｍｍＨｇ以下であるのが好ましく、０．０４ｍｍＨｇ以下であるのがより好ましい。これにより、染料インクを吐出する液滴吐出ヘッドにおける目詰まり等をより効果的に防止することができ、カラーフィルターの生産性を特に優れたものとすることができる。
染料インク中における溶媒の含有率は、６０〜９４ｗｔ％であるのが好ましく、７５〜９２ｗｔ％であるのがより好ましい。これにより、カラーフィルター用の液滴吐出ヘッドからの吐出性を特に優れたものとしつつ、製造されるカラーフィルターの耐久性を優れたものとすることができる。また、製造されるカラーフィルターにおいて、十分な色濃度を確保することができる。
なお、カラーフィルター用インクセットを構成する各染料インクで、溶媒の種類、含有率等の条件は同一であってもよいし、異なるものであってもよい。
【００６１】
＜樹脂材料＞
染料インクは、樹脂材料（バインダー樹脂）を含むものであってもよい。これにより、製造されるカラーフィルターにおいて、着色層を基板との密着性に優れたものとすることができ、カラーフィルターの耐久性を優れたものとすることができる。
また、染料インク（調色インク）中に樹脂材料が含まれることにより、上述した顔料インク（主インク）が樹脂材料を含まないものであっても、製造されるカラーフィルターにおいて、着色層と基板との密着性を特に優れたものとすることができ、カラーフィルターの耐久性を特に優れたものとすることができる。これは、以下のように考えられる。すなわち、カラーフィルターの製造において、顔料インク（主インク）をセル内に付与した後に、同一セル内に樹脂材料を含む染料インク（調色）を付与することにより、形成される着色部において、染料インク（調色インク）に含まれる樹脂材料が、その表面付近を覆うような状態となる。以上のようなことから、染料インク（調色インク）中に樹脂材料が含まれることにより、カラーフィルターの耐久性を特に優れたものとすることができるものと考えられる。また、上記のように、染料インク（調色インク）中に樹脂材料が含まれることにより、顔料インク中に顔料インク（主インク）中における樹脂材料の含有率を、染料インク（調色インク）中における樹脂材料の含有率よりも、低いものとする（顔料インク中に樹脂材料を含まず、かつ、染料インク中に樹脂材料を含む場合を含む）ことができるため、分散系としての顔料インク中に、樹脂材料を含むことにより発生しうる問題（例えば、粘度増加による液滴の吐出不良等）の問題を確実に防止することができる。
【００６２】
染料インクを構成する樹脂材料としては、各種熱可塑性樹脂、各種熱硬化性樹脂等、いかなる樹脂材料を用いてもよいが、エポキシ系樹脂であるのが好ましい。エポキシ系樹脂は、透明性が高く、硬度が高いものであるとともに、熱収縮量が小さい。このため、着色部の基板への密着性を特に優れたものとすることができる。また、染料インクを構成する樹脂材料としては、エポキシ系樹脂の中でも、特に、シリルアセテート構造（ＳｉＯＣＯＣＨ３）と、エポキシ構造とを有するエポキシ系樹脂を用いるのが好ましい。これにより、インクジェット方式による液滴吐出を好適に行うことができるとともに、着色層と基板との密着性を特に優れたものとすることができ、カラーフィルターの耐久性を特に優れたものとすることができる。
【００６３】
染料インク中における樹脂材料の含有率は、１．０〜９．０ｗｔ％であるのが好ましく、１．５〜８．０ｗｔ％であるのがより好ましい。樹脂材料の含有率が前記範囲内の値であると、インクの粘度上昇を抑制しつつ塗膜強度（着色部の物理的強度）を優れたものとすることができる。また、カラーフィルター用の液滴吐出ヘッドからの吐出性を特に優れたものとしつつ、製造されるカラーフィルターの耐久性を特に優れたものとすることができる。また、製造されるカラーフィルターにおいて、十分な色濃度を確保することができる。これに対し、樹脂材料の含有率が低すぎると、染料インクの吐出性が低下したり、顔料インク中の樹脂材料の含有率等によっては、形成される着色部の硬度が低下し製造されるカラーフィルターの耐久性が低下する可能性がある。一方、樹脂材料の含有率が高すぎると、十分な耐熱性を確保するのが困難となり、その結果、色変化が大きくなる可能性がある。
なお、カラーフィルター用インクセットを構成する各染料インクで、樹脂材料の種類、含有率等の条件は同一であってもよいし、異なるものであってもよい。
【００６４】
＜その他の成分＞
染料インクは、必要に応じて、種々の他の成分を含むものであってもよい。このような成分（他の添加剤）としては、例えば、各種架橋剤;各種重合開始剤；各種溶解補助剤；ガラス、アルミナ等の充填剤；ポリビニルアルコール、ポリエチレングリコールモノアルキルエーテル、ポリフロロアルキルアクリレート等の高分子化合物；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロキシプロピルトリメトキシシラン、３−メルカプトプロピルトリメトキシシラン等の密着促進剤；２，２−チオビス（４−メチル−６−ｔ−ブチルフェノール）、２，６−ジ−ｔ−ブチルフェノール等の酸化防止剤；２−（３−ｔ−ブチル−５−メチル−２−ヒドロキシフェニル）−５−クロロベンゾトリアゾール、アルコキシベンゾフェノン等の紫外線吸収剤；ポリアクリル酸ナトリウム等の凝集防止剤；メタノール、エタノール、ｉ−プロパノール、ｎ−ブタノール、グリセリン等のインクジェット吐出性能安定化剤；以下商品名で、エフトップＥＦ３０１、同ＥＦ３０３、同ＥＦ３５２（以上、新秋田化成（株）製）、メガファックＦ１７１、同Ｆ１７２、同Ｆ１７３、同Ｆ１７８Ｋ（以上、大日本インキ化学工業（株）製）、フロラードＦＣ４３０、同ＦＣ４３１（以上、住友スリーエム（株）製）、アサヒガードＡＧ７１０、サーフロンＳ−３８２、同ＳＣ−１０１、同ＳＣ−１０２、同ＳＣ−１０３、同ＳＣ−１０４、同ＳＣ−１０５、同ＳＣ−１０６（以上、旭硝子（株）製）、ＫＰ３４１（信越化学工業（株）製）、ポリフローＮｏ．７５、同Ｎｏ．９５（以上、共栄社油脂化学工業（株）製）等の界面活性剤等が挙げられる。
【００６５】
また、染料インクは、熱酸発生剤や酸架橋剤を含有するものであってもよい。前記熱酸発生剤は、加熱により酸を発生する成分であり、その例としては、スルホニウム塩、ベンゾチアゾリウム塩、アンモニウム塩、ホスホニウム塩等のオニウム塩等が挙げられ、特に、スルホニウム塩およびベンゾチアゾリウム塩が好ましい。
染料インクの２５℃における粘度は、特に限定されないが、２．０〜１２．０ｍＰａ・ｓであるのが好ましく、３．０〜９．０ｍＰａ・ｓであるのがより好ましい。これにより、染料インクを吐出する液滴吐出ヘッドにおける目詰まり等をより効果的に防止しつつ、均一な大きさの液滴を安定的に吐出することができる。その結果、信頼性に優れたカラーフィルターを生産性よく製造することができる。
【００６６】
カラーフィルターの製造時において、基板の同一セル内に吐出される主インク（顔料インク）と調色インク（染料インク）とについて、以下のような条件を満足するのが好ましい。すなわち、主インク（顔料インク）中に含まれる第１の着色剤（顔料）の含有率をＣＰＩ［ｗｔ％］、調色インク（染料インク）中に含まれる第２の着色剤（染料）の含有率をＣＤＩ［ｗｔ％］としたとき、０．１≦ＣＤＩ／ＣＰＩ≦１．５の関係を満足するのが好ましく、０．２≦ＣＤＩ／ＣＰＩ≦１．３の関係を満足するのがより好ましい。このような条件を満足することにより、製造されるカラーフィルターにおいて、より広い色再現域、より高いコントラストを実現することができるとともに、カラーフィルターの耐久性を特に優れたものとすることができる。
【００６７】
《カラーフィルター》
次に、上述したようなカラーフィルター用インクセットを用いて製造されるカラーフィルターの一例について説明する。
図１は、本発明のカラーフィルターの好適な実施形態を示す断面図である。
図１に示すように、カラーフィルター１は、基板１１と、上述したカラーフィルター用インクセットを用いて成形された着色部１２とを備えている。着色部１２としては、互いに異なる色調の第１の着色部１２Ａ、第２の着色部１２Ｂ、および第３の着色部１２Ｃが設けられている。そして、隣接する着色部１２の間には、隔壁１３が設けられている。なお、第１の着色部１２Ａ、第２の着色部１２Ｂ、および第３の着色部１２Ｃは、互いに異なる色調のものであればよいが、以下の説明では、第１の着色部１２Ａが赤色顔料インク（赤色主インク）およびそれに対応する染料インク（調色インク）を用いて形成され、第２の着色部１２Ｂが青色顔料インク（青色主インク）およびそれに対応する染料インク（調色インク）を用いて形成され、第３の着色部１２Ｃが緑色顔料インク（緑色主インク）およびそれに対応する染料インク（調色インク）を用いて形成された場合について、中心的に説明する。
【００６８】
＜基板＞
基板１１は、光透過性を有する板状の部材で、着色部１２、隔壁１３を保持する機能を有している。
基板１１は、実質的に透明な材料で構成されたものであるのが好ましい。これにより、カラーフィルター１を透過する光により、より鮮明な画像を形成することができる。
【００６９】
また、基板１１は、耐熱性、機械的強度に優れたものであるのが好ましい。これにより、例えば、カラーフィルター１の製造時に加わる熱による変形等を確実に防止することができる。このような条件を満足する基板１１の構成材料としては、例えば、ガラス、シリコン、ポリカーボネート、ポリエステル、芳香族ポリアミド、ポリアミドイミド、ポリイミド、ノルボルネン系開環重合体やその水素添加物等が挙げられる。
【００７０】
＜着色部＞
着色部１２は、上述したようなカラーフィルター用インクセットを用いて形成されたものである。
各着色部１２は、後述する隔壁１３により囲まれた領域であるセル１４内に設けられている。
【００７１】
各着色部１２（第１の着色部１２Ａ、第２の着色部１２Ｂ、および第３の着色部１２Ｃ）は、上述したようなカラーフィルター用インクセットを用いて形成されたものである。すなわち、顔料インク（主インク）とそれに対応する染料インク（調色インク）とが同一のセル１４内に付与されることにより形成された着色部１２を有している。このため、各色間、各画素間での特性のばらつきが小さい。また、色再現域が十分に広く、また、色むら、濃度むら等の発生が抑制され、信頼性が高いものとなっている。
【００７２】
同一のセル１４内に顔料（第１の着色剤）と染料（第２の着色剤）とを含む着色部１２における、顔料の含有率をＣＰＣ［ｗｔ％］、染料の含有率をＣＤＣ［ｗｔ％］としたとき、０．０５≦ＣＤＣ／ＣＰＣ≦０．９０の関係を満足するのが好ましく、０．１０≦ＣＤＣ／ＣＰＣ≦０．８０の関係を満足するのがより好ましい。このような条件を満足することにより、より広い色再現域、より高いコントラストを実現することができるとともに、カラーフィルターの耐久性を特に優れたものとすることができる。
【００７３】
第１の着色部１２Ａ、第２の着色部１２Ｂ、および第３の着色部１２Ｃは、互いに異なる色のものである。例えば、第１の着色部１２Ａを赤色フィルター領域（Ｒ）、第２の着色部１２Ｂを緑色フィルター領域（Ｇ）、第３の着色部１２Ｃを青色フィルター領域（Ｂ）とすることができる。そして、一組の異なる色の着色部１２Ａ、１２Ｂ、１２Ｃで１画素を構成している。そして、カラーフィルター１においては、その横方向および縦方向に、着色部１２が所定数配置されている。例えば、カラーフィルター１が、ハイビジョン用のカラーフィルターである場合には１３６６×７６８個の画素が配置されており、フルハイビジョン用のカラーフィルターである場合には１９２０×１０８０個の画素が配置されており、スーパーハイビジョン用のカラーフィルターである場合には７６８０×４３２０個の画素が配置されている。なお、カラーフィルター１は、例えば、有効領域外に予備の画素を備えたものであってもよい。
【００７４】
＜隔壁＞
隣接する着色部１２の間には、隔壁（バンク）１３が設けられている。これにより、隣接する着色部１２同士が混色してしまうのを確実に防止することができ、その結果、鮮明な画像を確実に表示することができる。
隔壁１３は、透明な材料で構成されたものであってもよいが、遮光性を有する材料で構成されたものであるのが好ましい。これにより、コントラストに優れた画像を表示することができる。隔壁（遮光部）１３の色は、特に限定されないが、黒色であるのが好ましい。これにより、表示される画像のコントラストを特に優れたものとすることができる。
【００７５】
隔壁１３の高さは、特に限定されないが、着色部１２の膜厚よりも大きいものであるのが好ましい。これにより、隣接する着色部１２の間での混色を確実に防止することができる。隔壁１３の具体的な厚さは、０．１〜１０μｍであるのが好ましく、０．５〜３．５μｍであるのがより好ましい。これにより、隣接する着色部１２の間での混色を確実に防止することができるとともに、カラーフィルター１を備えた画像表示装置、電子機器における視野角特性を優れたものとすることができる。
【００７６】
隔壁１３は、いかなる材料で構成されたものであってもよいが、例えば、主として樹脂材料で構成されたものであるのが好ましい。これにより、後述するような方法で、隔壁１３を容易に所望の形状を有するものとして形成することができる。また、隔壁１３が遮光部としての機能を有するものである場合、その構成材料として、カーボンブラック等の光吸収性の材料を含むものであってもよい。
【００７７】
《カラーフィルターの製造方法》
次に、カラーフィルター１の製造方法について説明する。
［第１実施形態］
まず、本発明のカラーフィルターの製造方法の第１実施形態について説明する。
図２は、カラーフィルターの製造方法の第１実施形態を示す断面図、図３は、カラーフィルターの製造に用いる液滴吐出装置を示す斜視図、図４は、図３に示す液滴吐出装置における液滴吐出手段をステージ側から観察した図、図５は、図３に示す液滴吐出装置における液滴吐出ヘッドの底面を示す図、図６は、図３に示す液滴吐出装置における液滴吐出ヘッドを示す図であり、（ａ）は断面斜視図、（ｂ）は断面図である。
【００７８】
図２に示すように、本実施形態では、基板１１を準備する基板準備工程（１ａ）と、基板１１上に隔壁１３を形成する隔壁形成工程（１ｂ、１ｃ）と、インクジェット方式によりカラーフィルター用インク２としての顔料インク（主インク）２１を隔壁１３で囲まれた領域（セル１４内）に付与する顔料インク付与工程（１ｄ）と、顔料インク２１が付与されたセル１４内にインクジェット方式によりカラーフィルター用インク２としての染料インク（調色インク）２２を付与する染料インク付与工程（１ｅ）と、セル１４内に付与されたカラーフィルター用インク２（顔料インク２１、染料インク２２）から液状媒質（溶媒および分散媒）を除去し、固形状の着色部１２とする液状媒質除去工程（１ｆ）とを有している。
【００７９】
＜基板準備工程＞
まず、基板１１を準備する（１ａ）。本工程で準備する基板１１は、洗浄処理が施されたものであるのが好ましい。また、本工程で準備する基板１１は、シランカップリング剤等による薬品処理、プラズマ処理、イオンプレーティング、スパッタリング、気相反応法、真空蒸着等の適宜の前処理が施されたものであってもよい。
【００８０】
＜隔壁形成工程＞
次に、基板１１の隔壁形成用の感放射線性組成物を基板１１の一方の面のほぼ全体に付与し、塗膜３を形成する（１ｂ）。なお、基板１１上に感放射線性組成物を付与した後、必要に応じて、プリベーク処理を行ってもよい。プリベーク処理は、例えば、加熱温度：５０〜１５０℃、加熱時間：３０〜６００秒という条件で行うことができる。
【００８１】
その後、フォトマスクを介して、放射線を照射して、ポストエキスポジャーベーク処理（ＰＥＢ）を行い、さらに、アルカリ現像液を用いた現像処理を行うことにより、隔壁１３が形成される（１ｃ）。ＰＥＢは、例えば、加熱温度：５０〜１５０℃、加熱時間：３０〜６００秒、放射線照射強度：１〜５００ｍＪ／ｃｍ２という条件で行うことができる。また、現像処理は、例えば、液盛り法、ディッピング法、振動浸漬法等により行うことができ、現像処理時間は、例えば、１０〜３００秒とすることができる。また、現像処理の後、必要に応じて、ポストベーク処理を行ってもよい。ポストベーク処理は、例えば、加熱温度：１５０〜２８０℃、加熱時間：３〜１２０分という条件で行うことができる。
【００８２】
＜顔料インク付与工程（主インク付与工程）＞
次に、インクジェット方式により、上述したカラーフィルター用インクセットを構成するカラーフィルター用インク２としての顔料インク２１を、隔壁１３で囲まれたセル１４内に付与する（１ｄ）。
本工程は、形成すべき複数色の着色部１２に対応する複数種の顔料インク２１を用いて行う。この際、隔壁１３が設けられているため、隣接するセル１４間で、２種以上の顔料インク２１が混ざり合うことが確実に防止される。
【００８３】
顔料インク２１（カラーフィルター用インク２）の吐出は、図３〜図６に示すような液滴吐出装置を用いて行う。
図３に示すように、本工程で用いる液滴吐出装置１００は、顔料インク２１（カラーフィルター用インク２）を保持するタンク１０１と、チューブ１１０と、チューブ１１０を介してタンク１０１から顔料インク２１（カラーフィルター用インク２）が供給される吐出走査部１０２とを備える。吐出走査部１０２は、複数の液滴吐出ヘッド（インクジェットヘッド）１１４をキャリッジ１０５に搭載してなる液滴吐出手段１０３と、液滴吐出手段１０３の位置を制御する第１位置制御装置１０４（移動手段）と、前記工程で隔壁１３が形成された基板１１（以下、単に「基板１１」とも言う。）を保持するステージ１０６と、ステージ１０６の位置を制御する第２位置制御装置１０８（移動手段）と、制御手段１１２とを備えている。タンク１０１と、液滴吐出手段１０３における複数の液滴吐出ヘッド１１４とは、チューブ１１０で連結されており、タンク１０１から複数の液滴吐出ヘッド１１４のそれぞれに顔料インク２１（カラーフィルター用インク２）が圧縮空気によって供給される。
【００８４】
第１位置制御装置１０４は、制御手段１１２からの信号に応じて、液滴吐出手段１０３をＸ軸方向、およびＸ軸方向に直交するＺ軸方向に沿って移動させる。さらに、第１位置制御装置１０４は、Ｚ軸に平行な軸の回りで液滴吐出手段１０３を回転させる機能も有する。本実施形態では、Ｚ軸方向は、鉛直方向（つまり重力加速度の方向）に平行な方向である。第２位置制御装置１０８は、制御手段１１２からの信号に応じて、Ｘ軸方向およびＺ軸方向の双方に直交するＹ軸方向に沿ってステージ１０６を移動させる。さらに、第２位置制御装置１０８は、Ｚ軸に平行な軸の回りでステージ１０６を回転させる機能も有する。
【００８５】
ステージ１０６は、Ｘ軸方向とＹ軸方向との双方に平行な平面を有する。また、ステージ１０６は、顔料インク２１（カラーフィルター用インク２）を付与すべきセル１４を有する基板１１をその平面上に固定、または保持できるように構成されている。
上述のように、液滴吐出手段１０３は、第１位置制御装置１０４によってＸ軸方向に移動させられる。一方、ステージ１０６は、第２位置制御装置１０８によってＹ軸方向に移動させられる。つまり、第１位置制御装置１０４および第２位置制御装置１０８によって、ステージ１０６に対する液滴吐出ヘッド１１４の相対位置が変わる（ステージ１０６に保持された基板１１と、液液滴吐出手段１０３とが相対的に移動する）。
【００８６】
制御手段１１２は、顔料インク２１（カラーフィルター用インク２）を吐出すべき相対位置を表す吐出データを外部情報処理装置から受け取るように構成されている。
図４に示すように、液滴吐出手段１０３は、それぞれほぼ同じ構造を有する複数の液滴吐出ヘッド１１４と、これらの液滴吐出ヘッド１１４を保持するキャリッジ１０５とを有している。本実施形態では、液滴吐出手段１０３に保持される液滴吐出ヘッド１１４の数は８個である。それぞれの液滴吐出ヘッド１１４は、後述する複数のノズル１１８が設けられた底面を有している。それぞれの液滴吐出ヘッド１１４のこの底面の形状は、２つの長辺と２つの短辺とを有する多角形である。液滴吐出手段１０３に保持された液滴吐出ヘッド１１４の底面はステージ１０６側を向いており、さらに、液滴吐出ヘッド１１４の長辺方向と短辺方向とは、それぞれＸ軸方向とＹ軸方向とに平行である。
【００８７】
図５に示すように、液滴吐出ヘッド１１４は、Ｘ軸方向に並んだ複数のノズル１１８を有する。これら複数のノズル１１８は、液滴吐出ヘッド１１４におけるＸ軸方向のノズルピッチＨＸＰが所定の値となるように配置されている。ノズルピッチＨＸＰの具体的な値は、特に限定されないが、例えば、５０〜９０μｍとすることができる。ここで、「液滴吐出ヘッド１１４におけるＸ軸方向のノズルピッチＨＸＰ」は、液滴吐出ヘッド１１４におけるノズル１１８のすべてをＹ軸方向に沿ってＸ軸上に射像して得られた複数のノズル像間のピッチに相当する。
【００８８】
本実施形態では、液滴吐出ヘッド１１４における複数のノズル１１８は、ともにＸ軸方向に延びるノズル列１１６Ａと、ノズル列１１６Ｂとをなす。ノズル列１１６Ａと、ノズル列１１６Ｂとは、間隔を空けて並行に配置されている。そして、本実施形態においては、ノズル列１１６Ａおよびノズル列１１６Ｂのそれぞれにおいて、９０個のノズル１１８が一定間隔ＬＮＰでＸ軸方向に一列に並んでいる。ＬＮＰの具体的な値は、特に限定されないが、１００〜１８０μｍとすることができる。
【００８９】
ノズル列１１６Ｂの位置は、ノズル列１１６Ａの位置に対して、ノズルピッチＬＮＰの半分の長さだけＸ軸方向の正の方向（図５の右方向）にずれている。このため、液滴吐出ヘッド１１４のＸ軸方向のノズルピッチＨＸＰは、ノズル列１１６Ａ（またはノズル列１１６Ｂ）のノズルピッチＬＮＰの半分の長さである。
したがって、液滴吐出ヘッド１１４のＸ軸方向のノズル線密度は、ノズル列１１６Ａ（またはノズル列１１６Ｂ）のノズル線密度の２倍である。なお、本明細書において「Ｘ軸方向のノズル線密度」とは、複数のノズルをＹ軸方向に沿ってＸ軸上に射像して得られた複数のノズル像の単位長さ当たりの数に相当する。もちろん、液滴吐出ヘッド１１４が含むノズル列の数は、２つだけに限定されない。液滴吐出ヘッド１１４はＭ個のノズル列を含んでもよい。ここで、Ｍは１以上の自然数である。この場合には、Ｍ個のノズル列のそれぞれにおいて複数のノズル１１８は、ノズルピッチＨＸＰのＭ倍の長さのピッチで並ぶ。さらに、Ｍが２以上の自然数の場合には、Ｍ個のノズル列のうちの一つに対して、他の（Ｍ−１）個のノズル列は、ノズルピッチＨＸＰのｉ倍の長さだけ重複無くＸ軸方向にずれている。ここで、ｉは１から（Ｍ−１）までの自然数である。
【００９０】
さて、本実施形態では、ノズル列１１６Ａおよびノズル列１１６Ｂのそれぞれが９０個のノズル１１８からなるため、１つの液滴吐出ヘッド１１４は１８０個のノズル１１８を有する。ただし、ノズル列１１６Ａの両端のそれぞれ５ノズルは「休止ノズル」として設定されている。同様に、ノズル列１１６Ｂの両端のそれぞれ５ノズルも「休止ノズル」として設定されている。そして、これら２０個の「休止ノズル」からは顔料インク２１（カラーフィルター用インク２）が吐出されない。このため、液滴吐出ヘッド１１４における１８０個のノズル１１８のうち、１６０個のノズル１１８が顔料インク２１（カラーフィルター用インク２）を吐出するノズルとして機能する。
【００９１】
図４に示すように、液滴吐出手段１０３においては、複数個の上記液滴吐出ヘッド１１４がＸ軸方向に沿って２列に配置されている。一方の列の液滴吐出ヘッド１１４と他方の列の液滴吐出ヘッド１１４とは、休止ノズル分を考慮して、Ｙ軸方向から見て一部重なるように配置されている。これにより、液滴吐出手段１０３においては、基板１１のＸ軸方向の寸法分の長さに渡り、顔料インク２１（カラーフィルター用インク２）を吐出するノズル１１８が前記ノズルピッチＨＸＰでＸ軸方向に連続するように構成されている。
本実施形態の液滴吐出手段１０３では、基板１１のＸ軸方向の寸法分の長さ全体をカバーするように液滴吐出ヘッド１１４を配置しているが、本発明における液滴吐出手段は、基板１１のＸ軸方向の寸法分の長さの一部をカバーするようにものでもよい。
【００９２】
図６（ａ）および（ｂ）に示すように、それぞれの液滴吐出ヘッド１１４は、インクジェットヘッドである。より具体的には、それぞれの液滴吐出ヘッド１１４は、振動板１２６と、ノズルプレート１２８とを備えている。振動板１２６と、ノズルプレート１２８との間には、タンク１０１から孔１３１を介して供給される顔料インク２１（カラーフィルター用インク２）が常に充填される液たまり１２９が位置している。
【００９３】
また、振動板１２６と、ノズルプレート１２８との間には、複数の隔壁１２２が位置している。そして、振動板１２６と、ノズルプレート１２８と、１対の隔壁１２２とによって囲まれた部分がキャビティ１２０である。キャビティ１２０はノズル１１８に対応して設けられているため、キャビティ１２０の数とノズル１１８の数とは同じである。キャビティ１２０には、１対の隔壁１２２間に位置する供給口１３０を介して、液たまり１２９から顔料インク２１（カラーフィルター用インク２）が供給される。
【００９４】
振動板１２６上には、それぞれのキャビティ１２０に対応して、振動子１２４が位置する。振動子１２４は、ピエゾ素子１２４Ｃと、ピエゾ素子１２４Ｃを挟む１対の電極１２４Ａ、１２４Ｂとを含む。この１対の電極１２４Ａ、１２４Ｂとの間に駆動電圧を与えることで、対応するノズル１１８から顔料インク２１（カラーフィルター用インク２）が吐出される。なお、ノズル１１８からＺ軸方向に顔料インク２１（カラーフィルター用インク２）が吐出されるように、ノズル１１８の形状が調整されている。
【００９５】
制御手段１１２（図３参照）は、複数の振動子１２４のそれぞれに互いに独立に信号を与えるように構成されていてもよい。つまり、ノズル１１８から吐出される顔料インク２１（カラーフィルター用インク２）の体積が、制御手段１１２からの信号に応じてノズル１１８毎に制御されてもよい。また、制御手段１１２は、塗布走査の間に吐出動作を行うノズル１１８と、吐出動作を行わないノズル１１８とを設定することでもできる。
【００９６】
本明細書では、１つのノズル１１８と、ノズル１１８に対応するキャビティ１２０と、キャビティ１２０に対応する振動子１２４とを含んだ部分を「吐出部１２７」と表記することもある。この表記によれば、１つの液滴吐出ヘッド１１４は、ノズル１１８の数と同じ数の吐出部１２７を有する。
上記のような液滴吐出装置１００を用いて、カラーフィルター１が有する複数色の着色部１２に対応する顔料インク２１（カラーフィルター用インク２）を、セル１４内に付与する。上記のような装置を用いることにより、セル１４内に、効率よくかつ選択的に顔料インク２１（カラーフィルター用インク２）を付与することができる。なお、図示の構成では、液滴吐出装置１００は、顔料インク２１（カラーフィルター用インク２）を保持するタンク１０１、チューブ１１０等を１色分しか有していないが、これらの部材を、カラーフィルター１が有する複数色の着色部１２に対応する複数色分有するものであってもよい。また、カラーフィルター１の製造においては、複数色の顔料インク２１（カラーフィルター用インク２）に対応する複数の液滴吐出装置１００を用いてもよい。
なお、本発明では、液滴吐出ヘッド１１４は、駆動素子として、ピエゾ素子の代わりに静電アクチュエータを用いるものでもよい。また、液滴吐出ヘッド１１４は、駆動素子として電気熱変換素子を用い、この電気熱変換素子による材料の熱膨張を利用してカラーフィルター用インクを吐出する構成であってもよい。
【００９７】
＜染料インク付与工程（調色インク付与工程）＞
次に、顔料インク２１が付与されたセル１４内に、インクジェット方式により、カラーフィルター用インク２としての染料インク２２を付与する（１ｅ）。
本工程は、形成すべき複数色の着色部１２に対応する複数種の染料インク２２を用いて行う。この際、染料インク２２が付与されるセル１４内には、それぞれ、対応する色の顔料インク２１が付与されている。すなわち、本工程では、赤色顔料インク２１が付与されているセル１４内に赤色顔料インク（主インク）２１に対応する染料インク（補色インク）２２を付与し、緑色顔料インク（主インク）２１が付与されているセル１４内に緑色顔料インク（主インク）２１に対応する染料インク（補色インク）２２を付与し、青色顔料インク（主インク）２１が付与されているセル１４内に青色顔料インク（主インク）２１に対応する染料インク（補色インク）２２を付与する。これにより、同一のセル１４内に顔料（第１の着色剤）と染料（第２の着色剤）とが併存することとなり、最終的に得られるカラーフィルター１の色再現域を広いものとすることができる。また、得られるカラーフィルター１を、耐久性に優れ、かつ、コントラストに優れた画像の表示を行うことができるものとすることができる。また、顔料（第１の着色剤）と染料（第２の着色剤）とを含む着色部の形成を、顔料インク（主インク）と染料インク（調色インク）とを用いて行うため、単一のインク中に顔料（第１の着色剤）と染料（第１の着色剤）とを含む場合において発生する不都合、例えば、インクの粘度が高いものとなることによる液滴吐出性の不安定化（液滴吐出量の不均一化等）による、得られるカラーフィルターにおける各色間、各画素間での特性のばらつき（例えば、色むら、濃度むら等）が、効果的に防止される。
【００９８】
また、本実施形態では、染料インク２２が付与されるセル１４内には、分散媒を含む顔料インク２１が存在している。このため、染料インク２２を付与する際に、セル１４内において、顔料インク２１と染料インク２２とを好適に混合させることができる。その結果、各セル１４内での顔料（第１の着色剤）、染料（第２の着色剤）の分布を均一なものとすることができ、色むらの発生等を効果的に抑制することができる。また、セル１４内において、顔料インク２１と染料インク２２とが混合することにより、セル１４内の液体（顔料インク２１と染料インク２２との混合液）の粘度が高くなり、形状の安定性が向上する。その結果、カラーフィルター１の製造時における着色部１２の不本位な変形等を効果的に防止することができるため、製造されるカラーフィルター１の信頼性を特に優れたものとすることができる。上記のような効果は、顔料インクを構成する分散媒、染料インクを構成する溶媒として、前述したような材料を用いた場合により顕著に発揮される。顔料インクを構成する分散媒、染料インクを構成する溶媒として、前述したような材料を用いた場合、セル１４内において、顔料インク２１と染料インク２２との混合を速やかに進行させることができ、各セル１４内での顔料（第１の着色剤）、染料（第２の着色剤）の分布をより均一なものとすることができるとともに、顔料インク２１および染料インク２２が付与されたセル１４内において、カラーフィルター用インク２（顔料インク２１と染料インク２２との混合液）の液面を、より平坦なものとすることができる。その結果、最終的に得られるカラーフィルター１において、色むらの発生等をより効果的に抑制することができるとともに、視野角特性を優れたものとすることができる。
【００９９】
また、隔壁１３が設けられているため、隣接するセル１４間で、２種以上の染料インク２２が混ざり合うことが確実に防止される。すなわち、本工程では、不本意な混色を防止しつつ、目的とする混色（顔料インク（主インク）２１と染料インク（調色インク）２２との混色）を好適に行うことができる。
染料インク２２（カラーフィルター用インク２）の吐出は、上述した顔料インク２１の吐出と同様にして行うことができる。
【０１００】
＜液状媒質除去工程＞
次に、セル１４内のカラーフィルター用インク２（顔料インク２１、染料インク２２）から液状媒質（分散媒および溶媒）を除去し、固形状の着色部１２とする（１ｆ）。これにより、カラーフィルター１が得られる。また、本工程においては、必要に応じて、樹脂材料を架橋成分等と反応させてもよい。液状媒質（液性媒体）の除去は、例えば、加熱により行うことができる。また、この際、カラーフィルター用インク２が付与された基板１１を、減圧環境下に置いてもよい。これにより、基板１１等への悪影響の発生を防止しつつ、液状媒質の除去をより効率よく進行させることができる。また、本工程においては、紫外線や電子線、もしくは放射線等のエネルギー照射を行ってもよい。これにより、樹脂材料の架橋成分等との反応を効率よく進行させることができる。
【０１０１】
［第２実施形態］
次に、本発明のカラーフィルターの製造方法の第２実施形態について説明する。以下、本実施形態の製造方法について、前述した実施形態との相違点を中心に説明し、同様の事項については、その説明を省略する。
図７は、カラーフィルターの製造方法の第２実施形態を示す断面図である。
図７に示すように、本実施形態では、基板１１を準備する基板準備工程（２ａ）と、基板１１上に隔壁１３を形成する隔壁形成工程（２ｂ、２ｃ）と、インクジェット方式によりカラーフィルター用インク２としての顔料インク２１を隔壁１３で囲まれた領域（セル１４内）に付与する顔料インク付与工程（２ｄ）と、セル１４内に付与された顔料インク２１から分散媒を除去する分散媒除去工程（２ｅ）と、顔料インク２１が付与されたセル１４内にインクジェット方式によりカラーフィルター用インク２としての染料インク２２を付与する染料インク付与工程（２ｆ）と、セル１４内に付与された染料インク２２から溶媒を除去し、固形状の着色部１２とする溶媒除去工程（２ｇ）とを有している。すなわち、本実施形態の製造方法は、顔料インク付与工程の後に、セル１４内に付与された顔料インク２１から分散媒を除去した後に、染料インク付与工程を行う以外は、前述した第１実施形態と同様である。このような製造方法を用いることにより、耐久性に優れ、かつ、コントラストに優れた画像の表示を行うことができるカラーフィルターを得ることができる。また、このような工程を経てカラーフィルターを製造することにより、染料インク２２は、顔料インク２１により形成された固形物２１１上に付与されることとなる。その結果、例えば、着色部１２を、主として顔料インク２１の固形分で構成された固形物２１１からなる層と、主として染料インク２２の固形分で構成された固形物２２１からなる層との積層構造を有するものとして形成することができる。
なお、本工程での分散媒除去工程、溶媒除去工程は、前述した第１実施形態での液状媒質除去工程と同様にして行うことができる。
【０１０２】
《画像表示装置》
次に、カラーフィルター１を有する画像表示装置（電気光学装置）である液晶表示装置の好適な実施形態について説明する。
図８は、液晶表示装置の好適な実施形態を示す断面図である。同図に示すように、液晶表示装置６０は、カラーフィルター１と、カラーフィルター１の着色部１２に対向するように設けられた基板（対向基板）６２と、カラーフィルター１と基板６２との間の空隙に封入された液晶よりなる液晶層６１と、カラーフィルター１の基板１１の図８中下側に設けられた偏光板６３と、基板６２の図８中上側に設けられた偏光板６４とを有している。基板６２は、可視光に対して光透過性を有する基板であり、例えばガラス基板である。
【０１０３】
また、液晶表示装置６０は、マトリクス状に配置され、可視光に対して光透過性を有する複数の画素電極と、各画素電極に対応する複数のスイッチング素子（例えば、ＴＦＴ：薄膜トランジスタ）と、可視光に対して光透過性を有する共通電極とを有している（いずれも図示せず）。
そして、この液晶表示装置６０は、図示しないバックライトから発せられた光が、カラーフィルター１側（図８中下側）から入射するようになっている。そして、カラーフィルター１の各着色部１２（１２Ａ、１２Ｂ、１２Ｃ）に入射した光は、各着色部１２（１２Ａ、１２Ｂ、１２Ｃ）に対応する色の光として、反対の面側から出射する。
【０１０４】
上述したように、着色部１２は、本発明のカラーフィルター用インクセットを用いて形成されたものであるため、コントラストに優れた画像の表示を、長期間にわたって安定的に行うことができる。また、各色間、各画素間での特性のばらつきが抑制されたものであるため、液晶表示装置６０において、色再現域が十分に広く、また、色むら、濃度むら等が抑制された画像を安定的に表示することができる。
【０１０５】
《電子機器》
前述したようなカラーフィルター１を有する液晶表示装置等の画像表示装置（電気光学装置）１０００は、各種電子機器の表示部に用いることができる。
図９は、本発明の電子機器を適用したモバイル型（またはノート型）のパーソナルコンピュータの構成を示す斜視図である。
【０１０６】
この図において、パーソナルコンピュータ１１００は、キーボード１１０２を備えた本体部１１０４と、表示ユニット１１０６とにより構成され、表示ユニット１１０６は、本体部１１０４に対しヒンジ構造部を介して回動可能に支持されている。
このパーソナルコンピュータ１１００においては、表示ユニット１１０６が画像表示装置１０００を備えている。
【０１０７】
図１０は、本発明の電子機器を適用した携帯電話機（ＰＨＳも含む）の構成を示す斜視図である。
この図において、携帯電話機１２００は、複数の操作ボタン１２０２、受話口１２０４および送話口１２０６とともに、画像表示装置１０００を表示部に備えている。
図１１は、本発明の電子機器を適用したディジタルスチルカメラの構成を示す斜視図である。なお、この図には、外部機器との接続についても簡易的に示されている。
【０１０８】
ここで、通常のカメラは、被写体の光像により銀塩写真フィルムを感光するのに対し、ディジタルスチルカメラ１３００は、被写体の光像をＣＣＤ（Charge Coupled Device）などの撮像素子により光電変換して撮像信号（画像信号）を生成する。
ディジタルスチルカメラ１３００におけるケース（ボディー）１３０２の背面には、画像表示装置１０００が表示部に設けられ、ＣＣＤによる撮像信号に基づいて表示を行う構成になっており、被写体を電子画像として表示するファインダとして機能する。
【０１０９】
ケースの内部には、回路基板１３０８が設置されている。この回路基板１３０８は、撮像信号を格納（記憶）し得るメモリが設置されている。
また、ケース１３０２の正面側（図示の構成では裏面側）には、光学レンズ（撮像光学系）やＣＣＤなどを含む受光ユニット１３０４が設けられている。
撮影者が表示部に表示された被写体像を確認し、シャッタボタン１３０６を押下すると、その時点におけるＣＣＤの撮像信号が、回路基板１３０８のメモリに転送・格納される。
【０１１０】
また、このディジタルスチルカメラ１３００においては、ケース１３０２の側面に、ビデオ信号出力端子１３１２と、データ通信用の入出力端子１３１４とが設けられている。そして、図示のように、ビデオ信号出力端子１３１２にはテレビモニタ１４３０が、デ−タ通信用の入出力端子１３１４にはパーソナルコンピュータ１４４０が、それぞれ必要に応じて接続される。さらに、所定の操作により、回路基板１３０８のメモリに格納された撮像信号が、テレビモニタ１４３０や、パーソナルコンピュータ１４４０に出力される構成になっている。
【０１１１】
なお、本発明の電子機器は、上述したパーソナルコンピュータ（モバイル型パーソナルコンピュータ）、携帯電話機、ディジタルスチルカメラの他にも、例えば、テレビ（例えば、液晶テレビ）や、ビデオカメラ、ビューファインダ型、モニタ直視型のビデオテープレコーダ、ラップトップ型パーソナルコンピュータ、カーナビゲーション装置、ページャ、電子手帳（通信機能付も含む）、電子辞書、電卓、電子ゲーム機器、ワードプロセッサ、ワークステーション、テレビ電話、防犯用テレビモニタ、電子双眼鏡、ＰＯＳ端末、タッチパネルを備えた機器（例えば金融機関のキャッシュディスペンサー、自動券売機）、医療機器（例えば電子体温計、血圧計、血糖計、心電表示装置、超音波診断装置、内視鏡用表示装置）、魚群探知機、各種測定機器、計器類（例えば、車両、航空機、船舶の計器類）、フライトシュミレータ、その他各種モニタ類、プロジェクター等の投射型表示装置等に適用することができる。中でも、テレビは、近年の表示部の大型化の傾向が顕著であるが、このような大型の表示部（例えば、対角線長８０ｃｍ以上の表示部）を有する電子機器では、従来のカラーフィルター用インクセットを用いて製造されるカラーフィルターを適用した場合、色再現範囲を広いものとしようとすると、色むら、濃度むら等の問題を特に生じやすかったが、本発明を適用すれば、このような問題の発生を確実に防止することができる。すなわち、上記のような大型の表示部を有する電子機器に適用した場合に、本発明の効果は、より顕著に発揮される。
【０１１２】
以上、本発明について、好適な実施形態に基づいて説明したが、本発明はこれらに限定されるものではない。
例えば、前述した実施形態においては、前述した実施形態では、カラーフィルター用のインクセットが、光の三原色に対応する３種（３色）の主インクを備える場合について中心的に説明したが、カラーフィルター用インクセットを構成するカラーフィルター用インクの数、種類（色）は、上述したものに限定されない。例えば、本発明のカラーフィルター用インクセットは、４種以上の主インクを備えるものであってもよい。また、カラーフィルター用インクセットを構成する調色インクについても、その数などは限定されるものではなく、また、１種の調色インクを、複数種の主インクと組み合わせて用てもよい。
【０１１３】
また、前述した実施形態では、主インクが第１の着色剤として顔料を含む顔料インクであり、調色インクが第２の着色剤として染料を含む染料インクである例について説明したが、主インクと調色インクとの組み合わせは、上記のようなものに限定されるものではなく、例えば、主インクが顔料インクであり、かつ、調色インクが（主インクとは異なる）顔料インクである組み合わせや、主インクが染料インクであり、かつ、調色インクが（主インクとは異なる）染料インクである組み合わせ、主インクが染料インクであり、かつ、調色インクが顔料インクである組み合わせなどであってもよい。また、１種の主インクに対して、２種以上の調色インクを組み合わせて用いてもよい。また、前述した実施形態では、主インクを吐出した後に、当該主インクが吐出されたセル内に調色インクを吐出するものとして説明したが、調色インクを吐出した後に、当該調色インクが吐出されたセル内に主インクを吐出してもよい。
【０１１４】
また、本発明のカラーフィルターにおいては、着色部の基板に対向する面とは反対の面側に、着色部を被覆する保護膜が設けられていてもよい。これにより、着色部の損傷や劣化等をより効果的に防止することができる。
また、カラーフィルター、画像表示装置、電子機器を構成する各部は、同様の機能を発揮する任意のものと置換、または、その他の構成を追加することもできる。
【実施例】
【０１１５】
［１］カラーフィルター用インクセットの調製
（実施例１）
＜赤色顔料インク（主インク）の調製＞
まず、樹脂材料としての樹脂ａを以下のようにして合成した。
四つ口フラスコに、ｎ−ヘキサン：３２０重量部、メタアクリル酸：８６重量部、トリエチルアミン：１１１重量部を投入した後、この四つ口フラスコに、温度計、還流冷却器、撹拌機および窒素ガス導入口を取り付けた。この四つ口フラスコを、氷水で冷却しつつ、トリメチルクロルシラン：１２０重量部を滴下した。この際、反応系内の温度が２５℃以下となるようにした。その後、２５℃で１時間反応を続けた。次に、トリエチルアミンの塩酸塩を濾別し、得られたろ液から減圧下でｎ−ヘキサンを除去した後、減圧蒸留にて精製し、シリルアセテート構造を有するエチレン性不飽和単量体を得た。
【０１１６】
次に、温度計、還流冷却器、撹拌機および窒素ガス導入口が取り付けられ、溶媒としてのジエチレングリコールモノブチルエーテルアセテート：１００重量部を仕込んだ四つ口フラスコを用意した。この四つ口フラスコ内のジエチレングリコールモノブチルエーテルアセテートを攪拌しつつ６０℃まで昇温した後、上記エチレン性不飽和単量体：２７重量部と、メタアクリル酸グリシジル：３０重量部と、スチレン：３８重量部と、２，２′−アゾビス−（２，４−ジメチルバレロニトリル）：６重量部との混合物を１時間かけて滴下した。滴下後６０℃にて１時間保持した後、２，２′−アゾビス−（２，４−ジメチルバレロニトリル）：０．０８重量部を加え、さらに６０℃で６時間反応させ、その後、未反応のモノマーを減圧処理により除去することにより、シリルアセテート構造とエポキシ構造とを有するエポキシ系樹脂としての樹脂ａの溶液を得た。
【０１１７】
一方、ジエチレングリコールモノブチルエーテルアセテート（液性媒体）を用意し、これに、分散剤としてのＤｉｓｐｅｒｂｙｋ−１６１（ビックケミー・ジャパン社製、シアメリド環を有する化合物）と、顔料（第１の着色剤）としてのＣ．Ｉ．ピグメントレッド２５４とを添加した。その後、ビーズミル（ジルコニアビーズ：０．６５ｍｍ使用）へ導入し、顔料の粉砕を行い、顔料分散液を得た。
その後、上記樹脂ａの溶液と、顔料分散液とを混合することにより、赤色顔料インク（ＲＰインク）を調製した。ＲＰインク中におけるＣ．Ｉ．ピグメントレッド２５４の平均粒径は、１６０ｎｍであった。
【０１１８】
＜緑色顔料インク（主インク）の調製＞
顔料（第１の着色剤）としてＣ．Ｉ．ピグメントレッド２５４の代わりにＣ．Ｉ．ピグメントグリーン３６を用いるとともに、各成分の配合比率を変更した以外は、ＲＰインクと同様にして緑色顔料インク（ＧＰインク）を調製した。ＧＰインク中におけるＣ．Ｉ．ピグメントグリーン３６の平均粒径は、１６０ｎｍであった。
【０１１９】
＜青色顔料インク（主インク）の調製＞
顔料（第１の着色剤）としてＣ．Ｉ．ピグメントレッド２５４の代わりにＣ．Ｉ．ピグメントブルー１５：６を用いるとともに、各成分の配合比率を変更した以外は、ＲＰインクと同様にして青色顔料インク（ＢＰインク）を調製した。ＢＰインク中におけるＣ．Ｉ．ピグメントブルー１５：６の平均粒径は、１６０ｎｍであった。
【０１２０】
＜黄色染料インク（調色インク）の調製＞
上記樹脂ａの溶液と、染料（第２の着色剤）としてのＣ．Ｉ．アシッドイエロー２３と、溶媒としてのジエチレングリコールモノブチルエーテルアセテートとを、所定の比率で混合することにより、黄色の黄色染料インク（ＹＤインク）を調製した。
＜紫色染料インク（調色インク）の調製＞
染料としてＣ．Ｉ．アシッドイエロー２３の代わりにＣ．Ｉ．アシッドブルー９と、Ｃ．Ｉ．アシッドレッド３５とを用いるとともに、各成分の配合比率を変更した以外は、ＹＤインクと同様にして紫色の紫色染料インク（ＶＤインク）を調製した。
これにより、上記のような５種のインク（３種の主インク（顔料インク）および２種の調色インク（染料インク））からなるカラーフィルター用インクセットが得られた。
【０１２１】
（実施例２〜８）
各インクの調製に用いる着色剤（顔料および染料）、液性媒体（分散媒および溶媒）の種類を表に示すようにするとともに、各成分の使用量を表に示すようにした以外は、前記実施例１と同様にして各色のカラーフィルター用インクを調製し、カラーフィルター用インクセットを得た。
上記のようにして調製した実施例１〜８のカラーフィルター用インクセットにおいては、同一のセル内に吐出して用いられる顔料インクと染料インクとについて、顔料インクの分散媒と、染料インクの溶媒とは、相溶しあうものであった。
【０１２２】
（比較例１）
染料インクを調製することなく、３種の顔料インクのみを調製した以外は、前記実施例１と同様にしてカラーフィルター用インクセットを得た。すなわち、比較例１のインクセットは、ＲＰインク、ＧＰインクおよびＢＰインクの３種のインクからなるものである。
（比較例２）
各顔料インクの調製に用いる各成分の使用量を変更することにより、各色のインク中における顔料の含有率を、表に示すように高くした以外は、前記比較例１と同様にしてカラーフィルター用インクセットを得た。
【０１２３】
（比較例３）
＜赤色インク（顔料＋染料インク）の調製＞
まず、ジエチレングリコールモノブチルエーテルアセテート（液性媒体）を用意し、これに、所定量の、分散剤としてのＤｉｓｐｅｒｂｙｋ−１６１（ビックケミー・ジャパン社製、シアメリド環を有する化合物）と、顔料としてのＣ．Ｉ．ピグメントレッド２５４とを添加した。その後、ビーズミル（ジルコニアビーズ：０．６５ｍｍ使用）へ導入し、顔料の粉砕を行い、顔料分散液を得た。
その後、上記樹脂ａの溶液と、染料としてのＣ．Ｉ．アシッドイエロー２３をジエチレングリコールモノブチルエーテルアセテートに溶解させた染料溶液と、顔料分散液とを混合することにより、赤色インク（Ｒインク）を調製した。
【０１２４】
＜緑色インク（顔料＋染料インク）の調製＞
顔料としてＣ．Ｉ．ピグメントレッド２５４の代わりにＣ．Ｉ．ピグメントグリーン３６を用いるとともに、各成分の配合比率を変更した以外は、Ｒインクと同様にして緑色インク（Ｇインク）を調製した。
＜青色インク（顔料＋染料インク）の調製＞
顔料としてＣ．Ｉ．ピグメントレッド２５４の代わりにＣ．Ｉ．ピグメントブルー１５：６を用い、染料としてＣ．Ｉ．アシッドイエロー２３の代わりにＣ．Ｉ．アシッドレッド３５とＣ．Ｉ．アシッドブルー９とを用いるとともに、各成分の配合比率を変更した以外は、Ｒインクと同様にして青色インク（Ｂインク）を調製した。
これにより、上記のような３種のインクからなるカラーフィルター用インクセットが得られた。すなわち、比較例３のインクセットを構成する各インクは、単一のインク中に顔料および染料を含むものである。
【０１２５】
（比較例４）
青色インクを構成する染料として、Ｃ．Ｉ．アシッドブルー９、Ｃ．Ｉ．アシッドレッド３５の代わりにＣ．Ｉ．アシッドバイオレット４８を用いるとともに、各インクの調製に用いる各成分の使用量を変更することにより、各色のインク中における、顔料および染料の含有率を、表に示すように低くした以外は、前記比較例３と同様にしてカラーフィルター用インクセットを得た。
【０１２６】
前記各実施例および各比較例について、カラーフィルター用インクセットを構成するインクの組成・特性等を、表１、表２、表３にまとめて示した。なお、表中、Ｃ．Ｉ．ピグメントレッド２５４を「ＰＲ２５４」、Ｃ．Ｉ．ピグメントレッド１７７を「ＰＲ１７７」、Ｃ．Ｉ．ピグメントグリーン３６を「ＰＧ３６」、Ｃ．Ｉ．ピグメントブルー１５：６を「ＰＢ１５：６」、Ｃ．Ｉ．アシッドイエロー２３を「ＤＹ２３」、Ｃ．Ｉ．アシッドレッド３５を「ＤＲ３５」、Ｃ．Ｉ．アシッドブルー９を「ＤＢ９」、Ｃ．Ｉ．アシッドバイオレット４８を「ＤＶ４８」、上記樹脂ａを「ａ」、Ｄｉｓｐｅｒｂｙｋ−１６１（分散剤）を「ｂ」、ジエチレングリコールモノブチルエーテルアセテートを「Ａ」、２−（２−メトキシ−１−メチルエトキシ）−１−メチルエチルアセテートを「Ｂ」、ジエチレングリコールモノエチルエーテルアセテートを「Ｃ」、ビス（２−ブトキシエチル）エーテルを「Ｄ」、４−メチル−１，３−ジオキソラン−２−オンを「Ｅ」、ジプロピレングリコールジメチルエーテルを「Ｆ」、１，３−ブチレングリコールジアセテートを「Ｇ」で示した。また、表中、「粘度」の欄には、振動式粘度計を用いて、ＪＩＳ  Ｚ８８０９に準拠して測定された２５℃における粘度を示し、「沸点」の欄には、液性媒体の常圧（１気圧）における沸点を示し、「蒸気圧」の欄には、液性媒体の２５℃における蒸気圧を示した。また、表中、後述するカラーフィルターの製造において基板の同一セル内に吐出される顔料インクと染料インクとについて（同色系の顔料インクと染料インクとについて）、顔料インク中に含まれる顔料の含有率をＣＰＩ［ｗｔ％］、染料インク中に含まれる染料の含有率をＣＤＩ［ｗｔ％］で示した。
【０１２７】
【表１】
2008233276.tif 000004
【０１２８】
【表２】
2008233276.tif 000005
【０１２９】
【表３】
2008233276.tif 000006
【０１３０】
［２］液滴吐出の安定性評価（安定吐出性評価）
［２．１］着弾位置精度評価
図３〜図６に示すような液滴吐出装置および前記各実施例および比較例１、２のカラーフィルター用インクセットを用意し、ピエゾ素子の駆動波形を最適化した状態で、カラーフィルター用インクセットを構成する各インクについて、液滴吐出ヘッドの各ノズルから、１００００発（１００００滴）の液滴の連続吐出を行った。液滴吐出ヘッドの中央部付近の指定したノズルから吐出された１００００発の液滴について、着弾した各液滴の中心位置の中心狙い位置からのズレ量ｄの平均値を求め、以下の３段階の基準に従い、評価した。なお、ズレ量ｄの平均値としては、カラーフィルター用インクセットを構成する全色のインク（実施例については５色のインク、比較例については３色のインク）について得られた値の平均値を採用した。また、比較例３、４については、インクがゲル化してしまい、インクジェットヘッドから液滴を吐出することができなかった。
Ａ：ズレ量ｄの平均値が０．０５μｍ未満。
Ｂ：ズレ量ｄの平均値が０．０５μｍ以上０．１０μｍ未満。
Ｃ：ズレ量ｄの平均値が０．１０μｍ以上。
【０１３１】
［２．２］液滴吐出量の安定性評価
図３〜図６に示すような液滴吐出装置および前記各実施例および比較例１、２のカラーフィルター用インクセットを用意し、ピエゾ素子の駆動波形を最適化した状態で、カラーフィルター用インクセットを構成する各インクについて、液滴吐出ヘッドの各ノズルから、１００００発（１００００滴）の液滴の連続吐出を行った。液滴吐出ヘッドの左右両端の指定の２つのノズルについて、吐出された液滴の総重量を求め、上記２つのノズルから吐出された液滴の平均吐出量の差の絶対値ΔＷ［ｎｇ］を求めた。このΔＷの、液滴の目標吐出量ＷＴ［ｎｇ］に対する比率（ΔＷ／ＷＴ）を求め、以下の３段階の基準に従い、評価した。ΔＷ／ＷＴの値が小さいほど、液滴吐出量の安定性に優れていると言える。なお、ΔＷ／ＷＴの値としては、カラーフィルター用インクセットを構成する全色のインク（実施例については５色のインク、比較例については３色のインク）について得られた値の平均値を採用した。また、比較例３、４については、インクがゲル化してしまい、インクジェットヘッドから液滴を吐出することができなかった。
Ａ：ΔＷ／ＷＴの値が、０．０２５未満。
Ｂ：ΔＷ／ＷＴの値が、０．０２５以上０．６２５未満。
Ｃ：ΔＷ／ＷＴの値が、０．６２５以上。
【０１３２】
［２．３］間欠印字性能評価
図３〜図６に示すような液滴吐出装置および前記各実施例および比較例１、２のカラーフィルター用インクセットを用意し、ピエゾ素子の駆動波形を最適化した状態で、カラーフィルター用インクセットを構成する各インクについて、液滴吐出ヘッドの各ノズルから、１０００発（１０００滴）の液滴の連続吐出を行い、その後、３０秒間、液滴の吐出を中断した（１シーケンス目）。その後、同様に、液滴の連続吐出、および、滴々の吐出の中断の操作を繰り返し行った。液滴吐出ヘッドの中央部付近の指定したノズルについて、１シーケンス目に吐出された液滴の平均重量Ｗ１［ｎｇ］と、１０シーケンス目に吐出された液滴の平均重量Ｗ１０［ｎｇ］とを求めた。そして、Ｗ１とＷ１０との差の絶対値の、液滴の目標吐出量ＷＴ［ｎｇ］に対する比率（｜Ｗ１−Ｗ１０｜／ＷＴ）を求め、以下の３段階の基準に従い、評価した。｜Ｗ１−Ｗ１０｜／ＷＴの値が小さいほど、間欠印字性能（液滴吐出量の安定性）に優れていると言える。なお、｜Ｗ１−Ｗ１０｜／Ｗの値としては、カラーフィルター用インクセットを構成する全色のインク（実施例については５色のインク、比較例については３色のインク）について得られた値の平均値を採用した。また、比較例３、４については、インクがゲル化してしまい、インクジェットヘッドから液滴を吐出することができなかった。
Ａ：｜Ｗ１−Ｗ１０｜／ＷＴの値が、０．０２５未満。
Ｂ：｜Ｗ１−Ｗ１０｜／ＷＴの値が、０．０２５以上０．６２５未満。
Ｃ：｜Ｗ１−Ｗ１０｜／ＷＴの値が、０．６２５以上。
【０１３３】
［２．４］連続吐出試験
図３〜図６に示すような液滴吐出装置および前記各実施例および比較例１、２のカラーフィルター用インクセットを用意し、２５℃、５０％ＲＨ環境下で、液滴吐出装置を２４時間、連続で運転させることにより、カラーフィルター用インクセットを構成する各インクの吐出を行った。
【０１３４】
連続運転後における、液滴吐出ヘッドを構成するノズルの目詰まりの発生率（［（目詰まりノズル数）／（全ノズル数）］×１００）を求め、ノズルの目詰まりが発生しているものについては、可塑材料で構成されたクリーニング部材により、目詰まりの解消が可能であるか否かを調べた。その結果を、以下の４段階の基準に従い、評価した。なお、ノズルの目詰まりの発生率の値としては、カラーフィルター用インクセットを構成する全色のインク（実施例については５色のインク、比較例については３色のインク）について得られた値の平均値を採用した。また、比較例３、４については、インクがゲル化してしまい、インクジェットヘッドから液滴を吐出することができなかった。
【０１３５】
Ａ：ノズルの目詰まりの発生がない。
Ｂ：ノズルの目詰まりの発生率が０．５％未満（ただし、ゼロを除く）であり、かつ、クリーニングによる目詰まりの解消が可能。
Ｃ：ノズルの目詰まりの発生率が０．５％以上１．０％未満であり、かつ、クリーニングによる目詰まりの解消が可能。
Ｄ：ノズルの目詰まりの発生率が１．０％以上、または、クリーニングによる目詰まりの解消が不可能。
なお、上記の評価は、各実施例および各比較例について、同様の条件で行った。
【０１３６】
［３］カラーフィルターの製造
（第１の方法）
前記各実施例および比較例１で調製したカラーフィルター用インクセットを用いて、以下のようにして、カラーフィルターを製造した。
まず、両面にナトリウムイオンの溶出を防止するシリカ（ＳｉＯ２）膜が形成されたソーダガラス製の基板（Ｇ５サイズ：１１００×１３００ｍｍ）を用意し、洗浄処理を施した。
【０１３７】
次に、カーボンブラックを含む隔壁形成用の感放射線性組成物を、洗浄済の基板の一方の面の全体に付与し、塗膜を形成した。
次に、加熱温度：１１０℃、加熱時間：１２０秒という条件でプリベーク処理を行った。
その後、フォトマスクを介して、放射線を照射して、ポストエキスポジャーベーク処理（ＰＥＢ）を行い、引き続き、アルカリ現像液を用いた現像処理を行い、さらに、ポストベーク処理を行うことにより、隔壁を形成した。ＰＥＢは、加熱温度：１１０℃、加熱時間：１２０秒、放射線照射強度：１５０ｍＪ／ｃｍ２という条件で行った。また、現像処理は、例えば、振動浸漬法により行った。現像処理時間は、６０秒とした。また、ポストベーク処理は、加熱温度：１５０℃、加熱時間：５分という条件で行った。形成された隔壁の厚さは、２．１μｍであった。
【０１３８】
次に、図３〜図６に示すような液滴吐出装置を用いて、隔壁で囲まれた領域としてのセル内に、顔料インク（主インク）を吐出した。この際、各色のインク（顔料インク）が混色しないようにした。
その後、引き続いて、図３〜図６に示すような液滴吐出装置を用いて、隔壁で囲まれた領域としてのセル内に、染料インク（調色インク）を吐出した。この際、ＲＰインクが付与されたセル内にはＹＤインクを、ＧＰインクが付与されたセル内にはＹＤインクを、ＢＰインクが付与されたセル内にはＶＤインクを、それぞれ吐出した。また、この際、各色のインク（染料インク）が混色しないようにした。なお、染料インクを備えていない比較例１については、本工程を省略した。
【０１３９】
その後、ホットプレート上にて１００℃で１０分間の加熱処理を施し、さらに２００℃のオーブン内で１時間加熱処理を施すことにより、３色の着色部が形成された。これにより、図１に示すようなカラーフィルターが得られた。なお、前記各実施例および比較例１について、各インクの吐出量は、形成される各色の着色部の厚さが、いずれも、１．６０μｍとなるように調整した。また、比較例３、４については、インクがゲル化してしまい、インクジェットヘッドから液滴を吐出することができず、カラーフィルターの製造に適用することができなかった。また、比較例２については、インクジェットヘッドからの安定的な液滴吐出ができず、カラーフィルターの製造に適用することができなかった。
上記のような方法を用いて、各実施例および比較例１のカラーフィルター用インクセットを用いて、それぞれ、１０００枚のカラーフィルターを製造した。
【０１４０】
（第２の方法）
前記各実施例および比較例１で調製したカラーフィルター用インクセットを用いて、以下のようにして、カラーフィルターを製造した。
まず、前述した（第１の方法）と同様にして、洗浄処理を施した基板に、隔壁を形成した。
【０１４１】
次に、図３〜図６に示すような液滴吐出装置を用いて、隔壁で囲まれた領域としてのセル内に、顔料インク（主インク）を吐出した。この際、各色のインク（顔料インク）が混色しないようにした。
その後、ホットプレート上にて１００℃で１０分間の加熱処理を施し、さらに２００℃のオーブン内で１時間加熱処理を施すことにより、顔料インクに含まれていた分散媒が除去され、顔料インクの固形分で構成された層が形成された。なお、染料インク（調色インク）を備えていない比較例１については、本工程の終了により、後述する工程を行うことなく、カラーフィルターを得た。
【０１４２】
その後、引き続いて、図３〜図６に示すような液滴吐出装置を用いて、隔壁で囲まれた領域としてのセル内に、染料インク（調色インク）を吐出した。この際、ＲＰインクが付与されたセル内にはＹＤインクを、ＧＰインクが付与されたセル内にはＹＤインクを、ＢＰインクが付与されたセル内にはＶＤインクを、それぞれ吐出した。また、この際、各色のインク（染料インク）が混色しないようにした。
【０１４３】
その後、ホットプレート上にて１００℃で１０分間の加熱処理を施し、さらに２００℃のオーブン内で１時間加熱処理を施すことにより、染料インクに含まれていた溶媒が除去され、３色の着色部が形成された。これにより、図１に示すようなカラーフィルターが得られた。なお、前記各実施例および比較例１について、各インクの吐出量は、形成される各色の着色部の厚さが、いずれも、１．６０μｍとなるように調整した。また、比較例３、４については、インクがゲル化してしまい、インクジェットヘッドから液滴を吐出することができず、カラーフィルターの製造に適用することができなかった。また、比較例２については、インクジェットヘッドからの安定的な液滴吐出ができず、カラーフィルターの製造に適用することができなかった。
【０１４４】
上記のような方法を用いて、各実施例および比較例１のカラーフィルター用インクセットを用いて、それぞれ、１０００枚のカラーフィルターを製造した。
前記実施例のカラーフィルター用インクセットを用いて、上記第１の方法、第２の方法により製造されたカラーフィルターは、いずれも、各色の着色部における、顔料の含有率をＣＰＣ［ｗｔ％］、染料の含有率をＣＤＣ［ｗｔ％］としたときに、０．１５≦ＣＤＣ／ＣＰＣ≦０．６０の関係を満足するものであった。
【０１４５】
［４］カラーフィルターの評価
上記のようにして得られた各カラーフィルターを用いて、以下のような評価を行った。
［４．１］色むら、濃度むら、光漏れ
前記各実施例および比較例１のカラーフィルター用インクセットを用いて、上記第１の方法、第２の方法により製造されたカラーフィルターのうち、それぞれ、１０００枚目に製造されたカラーフィルターを用いて、同条件で図８に示すような液晶表示装置を製造した。
これらの液晶表示装置を用いて、暗室で、赤色の単色表示、緑色の単色表示、青色の単色表示、白色の単色表示を行った状態で目視による観察を行い、各部位での色むら、濃度むら、光漏れの発生状況を、以下の５段階の基準に従い、評価した。
【０１４６】
Ａ：色むら、濃度むら、光漏れが全く認められない。
Ｂ：色むら、濃度むら、光漏れがほとんど認められない。
Ｃ：色むら、濃度むら、光漏れがわずかに認められる。
Ｄ：色むら、濃度むら、光漏れがはっきりと認められる。
Ｅ：色むら、濃度むら、光漏れが顕著に認められる。
なお、上記の評価においては、各液晶表示装置について、同様の条件で製造し、同様の条件で表示を行い、同様の条件で観察、測定を行った。
【０１４７】
［４．２］個体間での特性差
前記各実施例および比較例１のカラーフィルター用インクセットを用いて、上記第１の方法、第２の方法により製造されたカラーフィルターのうち、それぞれ、９９０〜９９９枚目に製造されたカラーフィルターを用意し、暗室で、赤色の単色表示、緑色の単色表示、青色の単色表示、白色の単色表示を行い、分光光度計（大塚電子社製、ＭＣＰＤ３０００）を用いて測色した。その結果から、各実施例および比較例１について、それぞれ、９９０〜９９９枚目に製造されたカラーフィルターで最大となる色差（Ｌａｂ表示系での色差ΔＥ）を求め、以下の４段階の基準に従い、評価した。
【０１４８】
Ａ：色差（ΔＥ）が３未満。
Ｂ：色差（ΔＥ）が３以上５未満。
Ｃ：色差（ΔＥ）が５以上。
Ｄ：光漏れにより測定毎のばらつきが大きく、測定意味をなさない。
なお、上記の評価においては、各カラーフィルターについて、同様の条件で観察、測定を行った。
【０１４９】
［５］耐熱性の評価
前記各実施例および比較例１のカラーフィルター用インクセットを用いて、以下のようにして、各色のインクに対応する着色板を作製した。
まず、前記各実施例のカラーフィルター用インクセットを構成する赤色顔料インク（主インク）を、３０ｍｍ×３０ｍｍの隔壁（厚さ２．１μｍ）が形成された厚さ７ｍｍのガラス板上に、インクジェット塗布により付与し、さらにその後、赤色顔料インクと同体積の黄色染料インク（調色インク）を、当該ガラス板上の赤色顔料インクが付与された部位に、インクジェット塗布により付与した。インクの付与量は、後述するポストベーク後の厚さが、１．６０μｍとなるようにした。その後、インクが付与されたガラス基板に対し、ホットプレート上にて１００℃で１０分間加熱するプリベーク処理を施した。プリベーク処理後のガラス基板について、分光光度計（大塚電子社製、ＭＣＰＤ３０００）を用いた測定により、色度の測定を行った。その後、プリベーク処理が施されたガラス基板に対し、２００℃のオーブン内で１時間加熱するポストベーク処理を施すことにより、厚さ１．６０μｍの赤色の着色膜が形成された着色板を得た。得られた着色板について、プリベーク処理を施したガラス基板について行ったのと同様にして色度の測定を行った。そして、プリベーク処理が施されたガラス基板の色度および着色板の色度から、色差（ＪＩＳ  Ｚ  ８７２９で規定されるＬ＊ａ＊ｂ＊表示系での色差ΔＥ＊ａｂ）を求めた。
【０１５０】
緑色顔料インク（主インク）と黄色染料インク（調色インク）との組み合わせ、青色顔料インク（主インク）と紫色染料インク（調色インク）との組み合わせについても、上記と同様にして、隔壁が形成されたガラス板上に付与し、プリベーク処理、ポストベーク処理を施すことにより、それぞれ、厚さ１．６０μｍの緑色の着色膜が形成された着色板、厚さ１．６０μｍの青色の着色膜が形成された着色板を得た。そして、プリベーク処理後のガラス基板、および、着色板について、上記と同様にして色度の測定を行い、プリベーク処理が施されたガラス基板の色度および着色板の色度から、色差（ＪＩＳ  Ｚ  ８７２９で規定されるＬ＊ａ＊ｂ＊表示系での色差ΔＥ＊ａｂ）を求めた。
【０１５１】
また、比較例１については、赤色顔料インクを、上記と同様な隔壁が形成された厚さ７ｍｍのガラス板上に、インクジェット塗布により付与し、さらにその後、同一のインクを、当該ガラス板上に、インクジェット塗布により付与した。インクの付与量は、ポストベーク後の厚さが、１．６０μｍとなるようにした。その後、ホットプレート上にて２００℃で２分間加熱するプリベーク処理を施し、さらに２００℃のオーブン内で１時間加熱するポストベーク処理を施すことにより、厚さ１．６０μｍの赤色の着色膜が形成された着色板を得た。そして、プリベーク処理後のガラス基板、および、着色板について、上記と同様にして色度の測定を行い、プリベーク処理が施されたガラス基板の色度および着色板の色度から、色差（ＪＩＳ  Ｚ  ８７２９で規定されるＬ＊ａ＊ｂ＊表示系での色差ΔＥ＊ａｂ）を求めた。
【０１５２】
また、比較例１の緑色のインク（緑色顔料インク）、青色のインク（青色顔料インク）についても、上記と同様にして、隔壁が形成されたガラス板上に付与し、プリベーク処理、ポストベーク処理を施すことにより、それぞれ、厚さ１．６０μｍの緑色の着色膜が形成された着色板、厚さ１．６０μｍの青色の着色膜が形成された着色板を得た。そして、プリベーク処理後のガラス基板、および、着色板について、上記と同様にして、色度の測定を行い、プリベーク処理が施されたガラス基板の色度および着色板の色度から、色差（ＪＩＳ  Ｚ  ８７２９で規定されるＬ＊ａ＊ｂ＊表示系での色差ΔＥ＊ａｂ）を求めた。
【０１５３】
各実施例および比較例１について、３色分の着色板についての色差の平均値を求めた。そして、得られた色差の平均値について、以下の３段階の基準に従い、評価した。この色差の平均値が小さいほど、インクセットの耐久性が優れていると言える。なお、比較例３、４については、インクがゲル化してしまい、インクジェットヘッドから液滴を吐出することができず、着色板の製造に適用することができなかった。また、比較例１については、インクジェットヘッドからの安定的な液滴吐出ができず、着色板の製造に適用することができなかった。また、上記のようにして製造した着色板が有する着色膜は、いずれも、前述した第３の方法で製造したカラーフィルターの、対応する着色部と、同一の組成を有するものであった。
Ａ：色差の平均値が３未満。
Ｂ：色差の平均値が３以上５未満。
Ｃ：色差の平均値が５以上。
【０１５４】
［６］色再現範囲の評価
まず、上記「［５］耐熱性の評価」で作製した、前記各実施例および比較例１についての各色の着色板を用意した。
前記各実施例および比較例１のそれぞれについて、上記のようにして得られた３色の着色板について、標準Ｃ光源を用いて、分光光度計（大塚電子社製、ＭＣＰＤ３０００）により、透過スペクトルを測定し、ｘｙ表示系による色度（Ｒ（ｘｙ）、Ｇ（ｘｙ）、Ｂ（ｘｙ））を求め、ＮＴＳＣ比を算出し、以下の４段階の基準に従い、評価した。ＮＴＳＣ比が高いほど、色再現範囲が広いと言える。
Ａ：ＮＴＳＣ比が７８％以上。
Ｂ：ＮＴＳＣ比が７０以上７８％未満。
Ｃ：ＮＴＳＣ比が７０％未満。
Ｄ：光漏れ等により、画素毎にばらつきが大きく測定に意味が無い。
【０１５５】
［７］コントラスト（消偏性）の評価
まず、上記「［５］耐熱性の評価」で作製した、前記各実施例および比較例１についての各色の着色板を用意した。
暗室内で、着色板の両面側に偏光板（日東電工社製）を配した状態で、標準Ｃ光源から、輝度：１００００ｃｄ／ｍ２の光を、着色板の法線方向から偏光板を介して照射した。この際、着色板の主面と、２枚の偏光板の主面とが平行になるようにし、２枚の偏光板の距離が１５ｃｍとなるようにし、その中間点に着色板を設置した。また、光源から着色板までの距離は５０ｃｍとした。偏光板の法線方向から見た際の、２枚の偏光板の偏光方向が平行な状態での透過光の輝度（パラレル輝度）をＣＰ［ｃｄ／ｍ２］、偏光板の法線方向から見た際の、２枚の偏光板の偏光方向が平行な状態での透過光の輝度（クロス輝度）をＣＣ［ｃｄ／ｍ２］としたとき、ＣＣ／ＣＰで表されるコントラスト比を求めた。なお、着色板から輝度計までの距離は８０ｃｍとし、輝度計としては、ＰＲ８８０（フォトリサーチ社製）を用いた。
前記各実施例および比較例１について、上記３色の着色板のコントラスト比を求め、これら３色の着色板のコントラスト比の平均値を平均コントラスト比として求め、評価した。このＣＣ／ＣＰの値が高いほど、コントラストに優れていると言える。
【０１５６】
［８］耐光性の評価
まず、上記「［５］耐熱性の評価」で作製した、前記各実施例および比較例１についての各色の着色板を用意した。
各着色板について、相対湿度：５０％の環境下で、着色板温度を６３℃とし、波長：３４０ｎｍの紫外線を、放射度０．２５Ｗ／ｍ２、４５ｋＪ／ｍ２の条件で、２４０時間照射した。
【０１５７】
上記のようにして紫外線の照射を行った着色板について、分光光度計（大塚電子社製、ＭＣＰＤ３０００）を用いた測定により、色度の測定を行い、紫外線照射前の色度との比較することにより、紫外線照射前後での色差（ＪＩＳ  Ｚ  ８７２９で規定されるＬ＊ａ＊ｂ＊表示系での色差ΔＥ＊ａｂ）を求め、各実施例および比較例１について、３色分の着色板についての色差の平均値を求めた。そして、得られた色差の平均値について、以下の３段階の基準に従い、評価した。この色差の平均値が小さいほど、インクセットの耐光性が優れていると言える。
Ａ：色差の平均値が３未満。
Ｂ：色差の平均値が３以上５未満。
Ｃ：色差の平均値が５以上。
【０１５８】
［９］光の透過率の評価
まず、上記「［５］耐熱性の評価」で作製したのと同様にして、前記各実施例および比較例１についての各色の着色板を作製した。
次に、標準Ｃ光源（輝度：１００００ｃｄ／ｍ２）を用いて、各着色板の分光スペクトル中のピーク波長の透過率を測定した。なお、光漏れにより、測定意味をなさないものはＮと標記した。
これらの結果を表４に示す。なお、表４中、赤色の着色板をＲで示し、緑色の着色板をＧで示し、青色の着色板をＢで示した。
【０１５９】
【表４】
2008233276.tif 000007
【０１６０】
表４から明らかなように、本発明のカラーフィルター用インクセットでは、長時間にわたって、安定した液滴吐出を行うことができた。また、本発明では、十分な色再現範囲を得ることができた。また、本発明では、製造されたカラーフィルターにおいて、色むら、濃度むら、光漏れの発生が抑制されており、個体間での特性のばらつきも小さかった。また、本発明では、耐久性に優れるとともに、コントラストにも優れていた。これに対し、各比較例では、満足な結果が得られなかった。
また、市販の液晶テレビを分解し、液晶表示装置部分を、上記のようにして製造したものと交換して、上記と同様の評価を行ったところ、上記と同様な結果が得られた。
【図面の簡単な説明】
【０１６１】
【図１】本発明のカラーフィルターの好適な実施形態を示す断面図である。
【図２】カラーフィルターの製造方法の第１実施形態を示す断面図である。
【図３】カラーフィルターの製造に用いる液滴吐出装置を示す斜視図である。
【図４】図３に示す液滴吐出装置における液滴吐出手段をステージ側から観察した図である。
【図５】図３に示す液滴吐出装置における液滴吐出ヘッドの底面を示す図である。
【図６】図３に示す液滴吐出装置における液滴吐出ヘッドを示す図であり、（ａ）は断面斜視図、（ｂ）は断面図である。
【図７】カラーフィルターの製造方法の第２実施形態を示す断面図である。
【図８】液晶表示装置の実施形態を示す断面図である。
【図９】本発明の電子機器を適用したモバイル型（またはノート型）のパーソナルコンピュータの構成を示す斜視図である。
【図１０】本発明の電子機器を適用した携帯電話機（ＰＨＳも含む）の構成を示す斜視図である。
【図１１】本発明の電子機器を適用したディジタルスチルカメラの構成を示す斜視図である。
【符号の説明】
【０１６２】
１…カラーフィルター  １１…基板  １２…着色部  １２Ａ…第１の着色部  １２Ｂ…第２の着色部  １２Ｃ…第３の着色部  １３…隔壁  １４…セル  ２…カラーフィルター用インク（インク）  ２１…顔料インク  ２１１…固形物  ２２…染料インク  ２２１…固形物  ３…塗膜  ６０…液晶表示装置  ６１…液晶層  ６２…基板（対向基板）  ６３、６４…偏光板  １００…液滴吐出装置  １０１…タンク  １０２…吐出走査部  １０３…液滴吐出手段  １０４…第１位置制御装置  １０５…キャリッジ  １０６…ステージ  １０８…第２位置制御装置  １１０…チューブ  １１２…制御手段  １１４…液滴吐出ヘッド（インクジェットヘッド）  １１６Ａ、１１６Ｂ…ノズル列  １１８…ノズル  １２０…キャビティ  １２２…隔壁  １２４…振動子  １２４Ａ、１２４Ｂ…電極  １２４Ｃ…ピエゾ素子  １２６…振動板  １２７…吐出部  １２８…ノズルプレート  １２９…液たまり  １３０…供給口  １３１……孔  １０００…画像表示装置  １１００…パーソナルコンピュータ  １１０２…キーボード  １１０４…本体部  １１０６…表示ユニット  １２００…携帯電話機  １２０２…操作ボタン  １２０４…受話口  １２０６…送話口  １３００…ディジタルスチルカメラ  １３０２…ケース（ボディー）  １３０４…受光ユニット  １３０６…シャッタボタン  １３０８…回路基板  １３１２…ビデオ信号出力端子  １３１４…データ通信用の入出力端子  １４３０…テレビモニタ  １４４０…パーソナルコンピュータ
【図１】
2008233276.tif 000008
【図２】
2008233276.tif 000009
【図３】
2008233276.tif 000010
【図４】
2008233276.tif 000011
【図５】
2008233276.tif 000012
【図６】
2008233276.tif 000013
【図７】
2008233276.tif 000014
【図８】
2008233276.tif 000015
【図９】
2008233276.tif 000016
【図１０】
2008233276.tif 000017
【図１１】
2008233276.tif 000018